(57)【要約】【課題】発光強度、発光効率および／または光増幅性に優れさらに加工性に優れた、例えば光導波路型素子への加工が容易な光機能性光学材料を提供する。【解決手段】含フッ素アクリレートと多官能アクリレートとの共重合体および希土類金属化合物からなる光機能性光学材料、または含フッ素アクリレートと多官能アクリレートと希土類金属化合物からなる光学材料として好適な組成物。【選択図】図１
2005325318.tif 000002
【特許請求の範囲】
【請求項１】
（Ａ）（ａ１）式（１）：
【化１】
2005325318.tif 000131
（式中、Ｘ1はＨ、Ｆ、Ｃｌ、ＣＨ3またはＣＦ3；Ｒ1はエーテル結合を有していても良い炭素数１〜５０の一価の炭化水素基およびエーテル結合を有していても良い炭素数１〜５０の一価の含フッ素炭化水素基から選ばれる少なくとも１種、ただし、Ｘ1、Ｒ1の少なくとも一方にフッ素原子を含む）で表される含フッ素アクリレートから選ばれる少なくとも１種、
（ａ２）式（２）：
【化２】
2005325318.tif 000132
（式中、Ｘ2、Ｘ3は同じかまたは異なり、Ｈ、Ｆ、Ｃｌ、ＣＨ3またはＣＦ3；ｎ１は１〜６の整数；Ｒ2は炭素数１〜５０の（ｎ１＋１）価の有機基）で表される多官能アクリレートから選ばれる少なくとも１種、および
（ｎ）前記（ａ１）および（ａ２）と共重合可能な単量体から選ばれる少なくとも１種
を重合してなり、単量体（ａ１）由来の構造単位Ａ１を２０〜９９．９モル％、単量体（ａ２）由来の構造単位Ａ２を０．１〜８０モル％および単量体（ｎ）由来の構造単位Ｎを０〜６０モル％含んでなる含フッ素アクリレート系重合体、および
（Ｂ）希土類金属化合物
からなり、（Ａ）を１〜９９．９９質量％、（Ｂ）を０．０１〜９９質量％含む光機能性光学材料。
【請求項２】
含フッ素アクリレート系重合体（Ａ）のフッ素含有率が３０質量％以上である請求項１記載の光機能性光学材料。
【請求項３】
含フッ素アクリレート系重合体（Ａ）を構成する式（１）の含フッ素アクリレートにおけるＲ1が、その中に式（１−１）：
【化３】
2005325318.tif 000133
（Ｚ1はＦまたはＣＦ3；ｍ１、ｍ２、ｍ３、ｍ４は０または１〜１０の整数であって、ただしｍ１＋ｍ２＋ｍ３＋ｍ４が１〜１０の整数）で表される構造を含むエーテル結合を有する含フッ素アルキル基である請求項１または２記載の光機能性光学材料。
【請求項４】
含フッ素アクリレート系重合体（Ａ）を構成する式（１）の含フッ素アクリレートにおけるＲ1が、式（１−２）：
【化４】
2005325318.tif 000134
（式中、ｍ５は１〜５の整数）で表されるエーテル結合を有する含フッ素アルキル基である請求項３記載の光機能性光学材料。
【請求項５】
含フッ素アクリレート系重合体（Ａ）を構成する式（２）の多官能アクリレートにおけるＲ2が、炭素数３〜５０の水素原子の一部または全てがフッ素原子に置換されていても良い（ｎ＋１）価の有機基であって、該Ｒ2中にヘテロ原子を有していても良い芳香族炭化水素構造の部位またはヘテロ原子を有していても良い脂肪族環状炭化水素構造の部位から選ばれる少なくとも１種の部位を含む有機基であることを特徴とする請求項１〜４のいずれかに記載の光機能性光学材料。
【請求項６】
希土類金属化合物（Ｂ）が希土類金属錯体である請求項１〜５のいずれかに記載の光機能性光学材料。
【請求項７】
（ａ３）式（３）：
【化５】
2005325318.tif 000135
［式中、Ｘ4はＨ、Ｆ、Ｃｌ、ＣＨ3またはＣＦ3；Ｒ3は炭素数２〜５０のエーテル結合を有する含フッ素アルキル基であって、ただし式（３−１）：
【化６】
2005325318.tif 000136
（Ｚ2はＦまたはＣＦ3；ｔ１、ｔ２、ｔ３、ｔ４は０または１〜１０の整数であって、ただしｔ１＋ｔ２＋ｔ３+ｔ４が１〜１０の整数）で表される構造を含む含フッ素アルキル基である］で表される含フッ素アクリレートから選ばれる少なくとも１種、
（ａ４）式（４）：
【化７】
2005325318.tif 000137
（式中、Ｘ5、Ｘ6は同じかまたは異なり、Ｈ、Ｆ、Ｃｌ、ＣＨ3またはＣＦ3；ｎ２は１〜６の整数；Ｒ4は炭素数１〜５０の（ｎ２＋１）価の有機基）で表される多官能アクリレートから選ばれる少なくとも１種、および
（ｂ）希土類金属化合物
からなり、｛（ａ３）＋（ａ４）｝を１〜９９．９９質量％、（ｂ）を０．０１〜９９質量％含み、かつ｛（ａ３）のモル数｝＋｛（ａ４）のモル数｝＝１００としたとき、（ａ３）／（ａ４）が２０／８０〜９９／１モル比である組成物。
【請求項８】
式（３）の含フッ素アクリレートにおけるＲ3が、式（３−２）：
【化８】
2005325318.tif 000138
（式中、ｔ５は１〜５の整数）で表されるエーテル結合を有する含フッ素アルキル基である請求項７記載の組成物。
【請求項９】
（ａ３）含フッ素アクリレート、（ａ４）多官能アクリレートおよび（ｂ）希土類金属化合物に加えてさらに、（ｃ）光ラジカル発生剤を含んでなる請求項７または８記載の組成物。
【請求項１０】
希土類金属化合物（ｂ）が希土類金属錯体である請求項７〜９のいずれかに記載の組成物。
【発明の詳細な説明】
【技術分野】
【０００１】
本発明は、光機能性を発現可能な希土類金属イオンと特定の含フッ素アクリレート系重合体とからなる光機能性材料に関する。詳しくは光機能性材料として有用な材料および光通信分野において用いられる光増幅技術や発光現象を利用する分野に好適な材料に関する。
【背景技術】
【０００２】
石英系ファイバ（ＧＯＦ）またはプラスチック光ファイバ（ＰＯＦ）を用いた光通信システムは、大容量かつ高速のデータ伝送を可能にし、今後、家庭内ＬＡＮや自動車内ＬＡＮでの光ネットワークの構築が考えられている。
【０００３】
光通信システムでは、伝播、分岐、接続、スイッチングの際に生ずる損失が原因で、光信号の減衰が生じ、光信号の減衰を補償するため、光増幅器や光増幅素子などによる増幅が必要になる。
【０００４】
光増幅機能や発光機能を発現可能な材料としては希土類金属イオンをドープさせた（石英）ガラス系材料が代表的に挙げられる。しかし、それらを用いての種々な形状への加工は困難であり、例えば光導波路型の光増幅素子または発光素子として回路中に組み込むには、数多くの工程や大きなエネルギーの消費を必要とする。
【０００５】
そこで、容易に加工が可能で、光増幅素子または発光素子に利用できる有機系の光機能性材料が求められている
特許文献１において有機系の光機能性材料として、含フッ素アクリレート系重合体に希土類金属錯体を分散させた組成物を開示している。
【０００６】
この特許文献１には、含フッ素メタクリレートおよび含フッ素アクリレートの具体例として、ポリ（ヘキサフルオロイソプロピルメタクリレート）、ポリ（ヘキサフルオロ−ｎ−プロピルメタクリレート）およびポリフルオロイソプロピルアクリレートが例示され（特許文献１の段落番号［００６９］）、実施例においてもマトリックスポリマーとしてヘキサフルオロイソプロピルメタクリレート（ｉＦＰＭＡ）の単独重合体、ナフィオン（デュポン社の商標）、ｉＦＰＭＡとメチルメタクリレート（ＭＭＡ）の共重合体、ＭＭＡとフルオロイソプロピルアクリレートの共重合体、ＭＭＡとヘキサフルオロ−ｎ−プロピルメタクリレートの共重合体などがフッ素原子を持たないＰＭＭＡに比べて発光強度が改善されているとの目視による官能的な評価データが示されている。
【０００７】
また、これら特許文献１の希土類金属錯体を含む組成物は、発光強度、発光効率において不十分である。
【０００８】
またさらに、耐熱性においても不充分であり、場合によっては、素子の発熱などにより形状が変化してしまう。
【０００９】
【特許文献１】特開２０００−６３６８２号公報
【発明の開示】
【発明が解決しようとする課題】
【００１０】
本発明は、発光強度、発光効率および／または光増幅性に優れさらに加工性に優れた、例えば光導波路型素子への加工が容易な光機能性光学材料を提供することを目的とする。
【課題を解決するための手段】
【００１１】
本発明者らは種々の含フッ素アクリレート系重合体と希土類金属化合物からなる組成物を鋭意検討したところ、含フッ素アクリレートに多官能アクリレートを加え、これらを共重合することによって、希土類金属化合物との組成物において、発光強度、発光効率が大幅に向上することを見出せた。
【００１２】
また、含フッ素アクリレートと多官能アクリレートと希土類金属化合物との組成物は、薄膜形成などが容易であり、そのため光導波路型素子への加工において、生産性に優れたものになることを見出せた。
【００１３】
すなわち本発明は、
（Ａ）（ａ１）式（１）：
【００１４】
【化１】
2005325318.tif 000003
【００１５】
（式中、Ｘ1はＨ、Ｆ、Ｃｌ、ＣＨ3またはＣＦ3；Ｒ1はエーテル結合を有していても良い炭素数１〜５０の一価の炭化水素基およびエーテル結合を有していても良い炭素数１〜５０の一価の含フッ素炭化水素基から選ばれる少なくとも1種、ただし、Ｘ1、Ｒ1の少なくとも一方にフッ素原子を含む）で表される含フッ素アクリレートから選ばれる少なくとも１種、
（ａ２）式（２）：
【００１６】
【化２】
2005325318.tif 000004
【００１７】
（式中、Ｘ2、Ｘ3は同じかまたは異なり、Ｈ、Ｆ、Ｃｌ、ＣＨ3またはＣＦ3；ｎ１は１〜６の整数；Ｒ2は炭素数１〜５０の（ｎ１＋１）価の有機基）で表される多官能アクリレートから選ばれる少なくとも１種、および
（ｎ）前記（ａ１）および（ａ２）と共重合可能な単量体から選ばれる少なくとも１種
を重合してなり、単量体（ａ１）由来の構造単位Ａ１を２０〜９９．９モル％、単量体（ａ２）由来の構造単位Ａ２を０．１〜８０モル％および単量体（ｎ）由来の構造単位Ｎを０〜６０モル％含んでなる含フッ素アクリレート系重合体、および
（Ｂ）希土類金属化合物
からなり、（Ａ）を１〜９９．９９質量％、（Ｂ）を０．０１〜９９質量％含む光機能性光学材料に関する（第１の発明）。
【００１８】
また本発明は、
（ａ３）式（３）：
【００１９】
【化３】
2005325318.tif 000005
【００２０】
［式中、Ｘ4はＨ、Ｆ、Ｃｌ、ＣＨ3またはＣＦ3；Ｒ3は炭素数２〜５０のエーテル結合を有する含フッ素アルキル基であって、ただし式（３−１）：
【００２１】
【化４】
2005325318.tif 000006
【００２２】
（Ｚ2はＦまたはＣＦ3；ｔ１、ｔ２、ｔ３、ｔ４は０または１〜１０の整数であって、ただしｔ１＋ｔ２＋ｔ３＋ｔ４が１〜１０の整数）で表される構造を含む含フッ素アルキル基である］で表される含フッ素アクリレートから選ばれる少なくとも１種、
（ａ４）式（４）：
【００２３】
【化５】
2005325318.tif 000007
【００２４】
（式中、Ｘ5、Ｘ6は同じかまたは異なり、Ｈ、Ｆ、Ｃｌ、ＣＨ3またはＣＦ3；ｎ２は１〜６の整数；Ｒ4は炭素数１〜５０の（ｎ２＋１）価の有機基）で表される多官能アクリレートから選ばれる少なくとも１種、および
（ｂ）希土類金属化合物
からなり、｛（ａ３）＋（ａ４）｝を１〜９９．９９質量％、（ｂ）を０．０１〜９９質量％含み、かつ｛（ａ３）のモル数｝＋｛（ａ４）のモル数｝＝１００としたとき、（ａ３）／（ａ４）が２０／８０〜９９／１モル比である組成物にも関する（第２の発明）。
【発明の効果】
【００２５】
希土類金属化合物の発光現象は、通常、作用される紫外光などの励起光を吸収することで希土類金属イオン自体のエネルギー準位が上昇し、ついでそれが基底状態に戻る際に、そのエネルギー差に相当するものが、特定波長（可視光または近赤外光）の光として発生する現象である。
【００２６】
必要とする励起光の波長や発光する光の波長は、希土類金属イオンそれぞれによって異なり、希土類金属イオン固有の性質に由来するものである。
【００２７】
一般に上記発光現象において加えられた励起光のすべてが発光エネルギーに変換されるわけではなく、励起光の一部は希土類金属化合物に隣接するマトリックスポリマー分子の振動エネルギー（つまり熱エネルギー）に変化（エネルギー移動）するため、その発光強度、発光量子収率（発光効率）が不充分なものとなるものと考えられる。
【００２８】
本発明者らは、マトリックスポリマーとしてフッ素含有率の高い単官能アクリレート類と多官能アクリレートの共重合体を用いることにより、希土類金属化合物からマトリックスポリマーへのエネルギー移動を抑制させることができた。その結果として希土類金属化合物の発光強度、量子収率を増大させることができたものである。
【００２９】
本発明はさらに、希土類金属化合物のマトリックスに対する溶解性を考慮し、含フッ素アクリレート系重合体の構造式を適切に選んだものであり、従来にない、カラーフィルターなどに利用できる高効率の発光材料、光増幅材料、波長変換材料などを与え得る光機能性光学材料を提供することができる。
【発明を実施するための最良の形態】
【００３０】
まず、本発明の第１の発明で使用する含フッ素アクリレート系重合体（Ａ）について説明する。
【００３１】
本発明で使用する含フッ素アクリレート系重合体（Ａ）は、前記式（１）で示される含フッ素アクリレート（ａ１）由来の構造単位（Ａ１）と前記式（２）で示される多官能アクリレート（ａ２）由来の構造単位（Ａ２）を必須成分として有する重合体であって、さらに任意の構造単位として（ａ１）、（ａ２）と共重合可能な単量体由来の構造単位（Ｎ）を含んでいても良い。
【００３２】
本発明の含フッ素アクリレート系重合体（Ａ）を構成する前記式（ａ１）由来の構造単位（Ａ１）は、つまり単官能の含フッ素アクリレート由来の構造単位であり、式（ａ１）の側鎖部分Ｒ1および主鎖部分Ｘのいずれか一方にフッ素原子を有するものである。
【００３３】
フッ素原子を導入することによって、さらには高フッ素含有率で導入することによって、希土類金属化合物（Ｂ）との組成物とした場合、発光効率、増幅効率を大幅に改善できる点で好ましい。
【００３４】
つまり、含フッ素アクリレート（ａ１）はフッ素含有率で２０質量％以上、好ましくは３０質量％以上、より好ましくは４０質量％以上である。
【００３５】
含フッ素アクリレート（ａ１）は具体的には、Ｒ1を除いた構造として、
【００３６】
【化６】
2005325318.tif 000008
【００３７】
などの構造を有するものが挙げられ、なかでも、
【００３８】
【化７】
2005325318.tif 000009
【００３９】
の構造を有するものが重合性の面で好ましく、さらには、
【００４０】
【化８】
2005325318.tif 000010
【００４１】
の構造を有するものが希土類金属化合物（Ｂ）との組成物とした場合、発光強度、発光効率を向上できる点で好ましく、さらに得られた重合体に透明性と耐熱性を付与できる点で、また機械的強度を付与できる点で好ましい。
【００４２】
含フッ素アクリレート（ａ１）におけるＸがＦまたはＣＦ3である場合、側鎖のＲ1は、フッ素原子を含んでいなくてもよいが、通常、エーテル結合を有していても良い炭素数１〜５０の一価の含フッ素アルキル基、エーテル結合を有していても良い芳香族環状構造を含む炭素数２〜５０の一価の含フッ素アリール基から選ばれる少なくとも１種であることが好ましい。
【００４３】
それによって、含フッ素アクリレート系重合体（Ａ）のフッ素含有率を大幅に向上させることができ、希土類金属化合物（Ｂ）との組成物とした場合、発光強度、発光効率を向上できる点で好ましい。
【００４４】
なかでもエーテル結合を有していても良い炭素数１〜５０の一価の含フッ素アルキル基から選ばれる少なくとも１種であることが、透明性の点で、発光強度、発光効率の面でさらに向上し、好ましい。
【００４５】
式（ａ１）の含フッ素アクリレートにおいて、側鎖Ｒ1の好ましい具体例としては、つぎのものがあげられる。
【００４６】
（ｉ）直鎖状の含フッ素アルキル基
具体的には、
式（Ｒ１−１）：
【００４７】
【化９】
2005325318.tif 000011
【００４８】
（式中、Ｚ11はＨ、Ｆ、ＣｌおよびＢｒから選ばれる少なくとも１種；ｑ１は０または１〜５の整数；ｑ２は１〜２０の整数）で示される基である。
【００４９】
式（Ｒ−１）において、ｑ１は、好ましくは１〜４の整数、特に１または２である。ｑ２は、好ましくは１〜１０、より好ましくは１〜６、特に好ましくは１〜４である。
【００５０】
ｑ１が大きすぎると、希土類金属化合物（Ｂ）との組成物の発光強度、発光効率の改善効果が低くなる傾向にある。またｑ２が大きすぎると、含フッ素アクリレート系重合体（Ａ）自体の透明性が低下したり、希土類金属化合物（Ｂ）の分散性が低下し、その結果、希土類金属化合物（Ｂ）との組成物の透明性が低下してしまう傾向にある。
【００５１】
より具体的には、
−ＣＨ2ＣＦ3、
−ＣＨ2ＣＦ2ＣＦ3、
−ＣＨ2ＣＦ2ＣＦ2Ｈ、
−ＣＨ2（ＣＦ2ＣＦ2）2Ｈ、
−ＣＨ2ＣＨ2（ＣＦ2ＣＦ2）2Ｆ、
−ＣＨ2ＣＨ2（ＣＦ2ＣＦ2）3Ｆ、
−ＣＨ2（ＣＦ2ＣＦ2）2Ｃｌ、
−ＣＨ2ＣＦ2ＣＦ2Ｃｌ
などが挙げられる。
【００５２】
またさらには、上記式（Ｒ１−１）において側鎖末端のＺ11がＨ、Ｃｌであることが好ましく、特にはＨ原子であることが好ましい。それによって、Ｆ原子であるときに比べて、希土類金属化合物（Ｂ）との分散性や溶解性（相溶性）を改善できる。
【００５３】
これらの観点から、具体的には、
−ＣＨ2ＣＦ2ＣＦ2Ｈ、
−ＣＨ2（ＣＦ2ＣＦ2）2Ｈ、
−ＣＨ2（ＣＦ2ＣＦ2）3Ｈ、
−ＣＨ2（ＣＦ2ＣＦ2）4Ｈ、
−ＣＨ2（ＣＦ2ＣＦ2）2Ｃｌ、
−ＣＨ2ＣＦ2ＣＦ2Ｃｌ
が好ましく、なかでも、
−ＣＨ2ＣＦ2ＣＦ2Ｈ、
−ＣＨ2（ＣＦ2ＣＦ2）2Ｈ
が好ましい。
【００５４】
（ii）分枝状の含フッ素アルキル基
具体的には、
式（Ｒ１−２）：
【００５５】
【化１０】
2005325318.tif 000012
【００５６】
（式中、Ｒ10は炭素数１〜１０の水素原子の一部またはすべてがフッ素原子で置換されていても良い直鎖状のアルキレン基；Ｒ11は炭素数１〜１０のエーテル結合を含んでいても良い直鎖の含フッ素アルキル基；Ｒ12は炭素数１〜５の直鎖状のアルキル基および炭素数１〜５のエーテル結合を含んでいても良い直鎖状の含フッ素アルキル基から選ばれる少なくとも１種；Ｒ13はＨ、Ｆ、炭素数１〜５の直鎖状のアルキル基および炭素数１〜１０のエーテル結合を含んでいても良い直鎖状の含フッ素アルキル基から選ばれる少なくとも１種；ｑ３は０または１）で表される分岐構造の含フッ素アルキル基であり、具体的には、式（Ｒ１−２−１）：
【００５７】
【化１１】
2005325318.tif 000013
【００５８】
（式中、Ｒｆ1およびＲｆ2は同じかまたは異なり、炭素数１〜５のパーフルオロアルキル基；Ｒ14は水素原子の一部または全部がフッ素原子で置換されていてもよい炭素数１〜５の炭化水素基、ＨまたはＦ；ｑ４＋ｑ５が１〜１０の整数）で表される含フッ素アルキル基であることが好ましく、より具体的には、
【００５９】
【化１２】
2005325318.tif 000014
【００６０】
などが好ましく挙げられる。
【００６１】
これらは、本発明の含フッ素アクリレート系重合体（Ａ）に、より向上した透明性を付与できる点で好ましい。
【００６２】
またＲ1は、式（Ｒ１−２−１）のうちで式（Ｒ１−２−２）：
【００６３】
【化１３】
2005325318.tif 000015
【００６４】
（式中、Ｒｆ1、Ｒｆ2およびＲ14は式（Ｒ１−２−１）と同じ）で表される含フッ素アルキル基であることが好ましく、より具体的には、
【００６５】
【化１４】
2005325318.tif 000016
【００６６】
などが好ましく挙げられる。
【００６７】
これらは、ガラス転移点をより高く設定できる点で、また希土類金属化合物に対して分散性に優れる点で好ましい。
【００６８】
またさらに、Ｒ1は式（Ｒ１−２−３）：
【００６９】
【化１５】
2005325318.tif 000017
【００７０】
（式中、Ｒｆ1、Ｒｆ2およびＲ14は式（Ｒ１−２−１）と同じ）で表される含フッ素アルキル基であることが好ましく、より具体的には、
【００７１】
【化１６】
2005325318.tif 000018
【００７２】
などが好ましく挙げられる。
【００７３】
これらの分枝状の含フッ素アルキル基(ii)の例示において、なかでも、
【００７４】
【化１７】
2005325318.tif 000019
【００７５】
で表される含フッ素アルキル基であることが、より広範囲の希土類金属化合物に対して分散性に優れ、ガラス転移温度を向上させ、耐熱性に優れた重合体を得ることができるため好ましい。
【００７６】
これらの効果により、希土類金属化合物（Ｂ）との組成物の発光（増幅）強度、発光（増幅）効率を向上させることができる。
【００７７】
（iii）エーテル結合を有する含フッ素アルキル基
含フッ素アルキレンエーテル構造の部位を有する含フッ素アルキル基であり、具体的には式（１−１）：
【００７８】
【化１８】
2005325318.tif 000020
【００７９】
（Ｚ1はＦまたはＣＦ3；ｍ１、ｍ２、ｍ３、ｍ４は０または１〜１０の整数であって、ただしｍ１＋ｍ２＋ｍ３＋ｍ４が１〜１０の整数）で表される構造を含む含フッ素アルキル基である。
【００８０】
これらの部位を持つ含フッ素アクリレート単量体を用いた本発明の重合体（Ａ）は、高いフッ素含有率を有し、透明性が高く、希土類金属化合物（Ｂ）との組成物において発光（増幅）強度、発光（増幅）効率を高くすることができる。
【００８１】
式（１−１）の部位を有する側鎖部分Ｒ1は、具体的には、
（１−２）：
【００８２】
【化１９】
2005325318.tif 000021
【００８３】
式（１−３）：
【００８４】
【化２０】
2005325318.tif 000022
【００８５】
式（１−４）：
【００８６】
【化２１】
2005325318.tif 000023
【００８７】
式（１−５）：
【００８８】
【化２２】
2005325318.tif 000024
【００８９】
式（１−６）：
【００９０】
【化２３】
2005325318.tif 000025
【００９１】
式（１−７）：
【００９２】
【化２４】
2005325318.tif 000026
【００９３】
などがあげられる。
【００９４】
これらの中でもフッ素含有率が高く、希土類金属化合物（Ｂ）との組成物において、発光（増幅）強度、発光（増幅）効率をより効果的に高くすることができる点で、式（１−２）：
【００９５】
【化２５】
2005325318.tif 000027
【００９６】
の側鎖構造のものがより好ましい。
【００９７】
本発明の光機能性光学材料において、含フッ素アクリレート系重合体（Ａ）を構成する構造単位Ａ１を与える含フッ素アクリレート（ａ１）としては、具体的には以下の単量体が好ましく挙げられる。
【００９８】
（ａ１−ｉ）直鎖状の含フッ素アルキル基を有する単量体
【００９９】
【化２６】
2005325318.tif 000028
【０１００】
が好ましく挙げられ、なかでも
ＣＨ2＝ＣＦ−ＣＯＯ−ＣＨ2ＣＦ2ＣＦ2Ｈ、
ＣＨ2＝ＣＦ−ＣＯＯ−ＣＨ2（ＣＦ2ＣＦ2）2Ｈ
が特に好ましく挙げられる。
【０１０１】
また、
（ａ１−ii）分枝状の含フッ素アルキル基を有する単量体
【０１０２】
【化２７】
2005325318.tif 000029
【０１０３】
が特に好ましく挙げられる。
【０１０４】
（ａ１−iii）エーテル結合を有する含フッ素アルキル基を側鎖にもつ単量体
【０１０５】
【化２８】
2005325318.tif 000030
【０１０６】
が特に好ましく挙げられる。
【０１０７】
本発明の光機能性光学材料に用いる含フッ素アクリレート系重合体（Ａ）は、含フッ素アクリレート（ａ１）由来の構造単位Ａ１に加えて、多官能アクリレート（ａ２）由来の構造単位Ａ２を有することを特徴とし、その多官能アクリレート（ａ２）由来の構造単位Ａ２を導入することで、希土類金属化合物（Ｂ）との組成物からなる光機能性光学材料の発光（増幅）強度および発光（増幅）効率を大幅に向上させることができる。
【０１０８】
多官能アクリレート（ａ２）は、式（２）：
【０１０９】
【化２９】
2005325318.tif 000031
【０１１０】
（式中、Ｘ2、Ｘ3は同じかまたは異なり、Ｈ、Ｆ、Ｃｌ、ＣＨ3またはＣＦ3；ｎ１は１〜６の整数；Ｒ2は炭素数１〜５０の（ｎ１＋１）価の有機基）から選ばれる少なくとも１種である。
【０１１１】
式（２）の多官能アクリレートにおいてＸ2およびＸ3はＨ、ＣＨ3、Ｆ、ＣＦ3またはＣｌ、特にＣＨ3、Ｆが好ましく、さらにはＦが好ましい。
【０１１２】
Ｒ2は、炭素数１〜５０の（ｎ１＋１）価の有機基であり、具体的には、
（１）直鎖状または分枝状のエーテル結合を有していてもよい（ｎ１＋１）価の有機基、
（２）芳香族環状構造を有する（ｎ１＋１）価の有機基、
（３）脂肪族環状（単環または多環）構造を有する（ｎ１＋１）価の有機基、
（４）ウレタン結合を含む（ｎ１＋１）価の有機基
などが挙げられ、これら有機基において、炭素−水素結合を形成する水素原子の一部またはすべてがフッ素原子で置換されたものであってもよい。
【０１１３】
まず、上記Ｒ2のそれぞれの好ましい態様について、具体例を挙げて説明する。
【０１１４】
（１）直鎖状または分枝状のエーテル結合を有していてもよい（ｎ１＋１）価の有機基：
前記多官能アクリレート（ａ２）を示す式（２）におけるｎ１＝１のもの（二官能アクリレート）としては、たとえば
式（Ｒ２−１）：
−（ＣＨ2）p1−（ＣＦ2）p2−（Ｃ（ＣＨ3））p3−      （Ｒ２−１）
（式中、ｐ１＋ｐ２＋ｐ３＝１〜３０）で示される有機基が例示できる。
【０１１５】
具体例としては、
−ＣＨ2ＣＨ2−、
−ＣＨ2ＣＨ（ＣＨ3）−、
−ＣＨ2ＣＨ2ＣＨ（ＣＨ3）−、
−（ＣＨ2）4−、
−（ＣＨ2）6−、
−（ＣＨ2）2（ＣＦ2）2（ＣＨ2）2−、
−（ＣＨ2）2（ＣＦ2）4（ＣＨ2）2−、
−（ＣＨ2）2（ＣＦ2）6（ＣＨ2）2−、
−ＣＨ2Ｃ（ＣＨ3）2ＣＨ2−
などがあげられる。
【０１１６】
また、式（Ｒ２−１−１）：
【０１１７】
【化３０】
2005325318.tif 000032
【０１１８】
（式中、ｐ１、ｐ２、ｐ３は前記式（Ｒ２−１）と同じ）も挙げられる。
【０１１９】
より具体的には、
【０１２０】
【化３１】
2005325318.tif 000033
【０１２１】
などが好ましく挙げられる。
【０１２２】
その他、式（Ｒ２−１−２）、（Ｒ２−１−３）：
【０１２３】
【化３２】
2005325318.tif 000034
【０１２４】
（式中、ｐ４は０または１〜２０の整数、Ｚ15、Ｚ16、Ｚ17は同じかまたは異なり、ＨまたはＣＨ3）なども挙げられる。
【０１２５】
また、ｎ１＝２以上（三官能以上）のものとしては、式（Ｒ２−２）：
【０１２６】
【化３３】
2005325318.tif 000035
【０１２７】
（式中、ｐ５は０または１〜５の整数）があげられる。
【０１２８】
具体的には、
【０１２９】
【化３４】
2005325318.tif 000036
【０１３０】
などが挙げられる。
【０１３１】
また、式（Ｒ２−２）以外のものとして、たとえば
【０１３２】
【化３５】
2005325318.tif 000037
【０１３３】
などが挙げられる。
【０１３４】
また、含フッ素アルキレン基を含むものとして、式（Ｒ２−３）、（Ｒ２−４）：
【０１３５】
【化３６】
2005325318.tif 000038
【０１３６】
（式中、ｐ６、ｐ８は同じかまたは異なり、１〜１０の整数；ｐ７は１〜３０の整数）などが挙げられる。
【０１３７】
具体的には、
【０１３８】
【化３７】
2005325318.tif 000039
【０１３９】
などが好ましく挙げられる。
【０１４０】
Ｒ2としてこれら例示の直鎖または分枝状のアルキレン基からなる二価以上の有機基は、重合体に柔軟性や弾性を付与できる点で好ましい。また、希土類金属化合物（Ｂ）との相溶性に優れる点で好ましい。さらにフッ素原子を導入する際、高含有率で導入でき、発光（増幅）強度、発光（増幅）効率の点で有利となるため好ましい。
【０１４１】
（２）芳香族環状構造を含む（ｎ１＋１）価の有機基：
たとえば、式（Ｒ２−５）：
【０１４２】
【化３８】
2005325318.tif 000040
【０１４３】
（式中、Ｒ21およびＲ22は同じかまたは異なり、炭素数１〜５のアルキル基または炭素数１〜５の含フッ素アルキル基；Ｚ21およびＺ22は同じかまたは異なり、炭素数１〜５のアルキル基、炭素数１〜５の含フッ素アルキル基、官能基、水素原子またはハロゲン原子；ｒ１およびｒ２は同じかまたは異なり、１〜４の整数）で表わされる部位を含む二価の有機基、
または式（Ｒ２−６）：
【０１４４】
【化３９】
2005325318.tif 000041
【０１４５】
（式中、Ｒ23、Ｒ24、Ｒ25およびＲ26は同じかまたは異なり、炭素数１〜５のアルキル基または炭素数１〜５の含フッ素アルキル基；Ｚ23は炭素数１〜５のアルキル基、炭素数１〜５の含フッ素アルキル基、官能基、水素原子またはハロゲン原子；ｒ３は１〜４の整数）で表わされる部位を含む二価の有機基があげられる。
【０１４６】
そのほか、つぎの式（Ｒ２−７）〜（Ｒ２−１１）で表わされる部位を含む二価の有機基もあげられる。
【０１４７】
式（Ｒ２−７）：
【０１４８】
【化４０】
2005325318.tif 000042
【０１４９】
式（Ｒ２−８）：
【０１５０】
【化４１】
2005325318.tif 000043
【０１５１】
式（Ｒ２−９）
【０１５２】
【化４２】
2005325318.tif 000044
【０１５３】
式（Ｒ２−１０）：
【０１５４】
【化４３】
2005325318.tif 000045
【０１５５】
式（Ｒ２−１１）：
【０１５６】
【化４４】
2005325318.tif 000046
【０１５７】
上記式中、Ｒ27、Ｒ28、Ｒ29およびＲ30は同じかまたは異なり、炭素数１〜５のアルキル基または炭素数１〜５の含フッ素アルキル基；Ｒ31およびＲ32は同じかまたは異なり、炭素数１〜５のアルキル基、炭素数１〜５の含フッ素アルキル基、水素原子；Ｚ24、Ｚ25およびＺ26は同じかまたは異なり、炭素数１〜５のアルキル基、炭素数１〜５の含フッ素アルキル基、官能基、水素原子またはハロゲン原子；ｒ４およびｒ５は同じかまたは異なり、１〜４の整数；ｒ６は１〜２の整数；ｒ７およびｒ８は同じかまたは異なり、１〜３の整数であり、同じ符号であっても式が異なれば別異の基や整数をとりうる。
【０１５８】
式（Ｒ２−５）の具体例としては、
【０１５９】
【化４５】
2005325318.tif 000047
【０１６０】
【化４６】
2005325318.tif 000048
【０１６１】
（式中、ｒ４、ｒ５は同じかまたは異なり、１〜１０の整数；Ｚ21、Ｚ22、ｒ１、ｒ２は前記式（Ｒ２−５）と同じ）などが好ましく挙げられる。
【０１６２】
（Ｒ２−６）の具体例としては、
【０１６３】
【化４７】
2005325318.tif 000049
【０１６４】
（式中、Ｚ23、ｒ３は前記式（Ｒ２−６）と同じ）などが好ましく挙げられる。
【０１６５】
式（Ｒ２−７）の具体例としては、
【０１６６】
【化４８】
2005325318.tif 000050
【０１６７】
（式中、Ｚ24、Ｚ25、ｒ４およびｒ５は前記式（Ｒ２−７）と同じ）などが好ましく挙げられる。
【０１６８】
式（Ｒ２−８）の具体例としては、
【０１６９】
【化４９】
2005325318.tif 000051
【０１７０】
（式中、Ｚ24およびｒ６は前記式（Ｒ２−８）と同じ）などが好ましく挙げられる。
【０１７１】
式（Ｒ２−９）の具体例としては、
【０１７２】
【化５０】
2005325318.tif 000052
【０１７３】
（式中、Ｚ24、Ｚ25、ｒ４およびｒ５は前記式（Ｒ２−９）と同じ）などが好ましく挙げられる。
【０１７４】
式（Ｒ２−１０）の具体例としては、
【０１７５】
【化５１】
2005325318.tif 000053
【０１７６】
【化５２】
2005325318.tif 000054
【０１７７】
（式中、Ｚ24、Ｚ25、ｒ７およびｒ８は前記式（Ｒ２−１０）と同じ）などが好ましく挙げられる。
【０１７８】
式（Ｒ２−１１）の具体例としては、
【０１７９】
【化５３】
2005325318.tif 000055
【０１８０】
【化５４】
2005325318.tif 000056
【０１８１】
（式中、Ｚ24、Ｚ25、Ｚ26、ｒ６、ｒ７およびｒ８は前記式（Ｒ２−１１）と同じ）などが好ましく挙げられる。
【０１８２】
Ｚ21、Ｚ22、Ｚ23、Ｚ24、Ｚ25およびＺ26の具体例としては、たとえば水素原子、フッ素原子、メチル基などが例示できる。
【０１８３】
これらの芳香族環状構造を有する二価以上の有機基は、耐熱性と機械的特性に優れる点で好ましく、ガラス転移点を高く設定でき、その結果、発光（増幅）強度、発光（増幅）効率を向上できる点で好ましい。
【０１８４】
なかでもフッ素原子を有するものが、通信用の光増幅時において、近赤外領域の光に対して透明性が高い点で好ましい。また、フッ素原子の導入は、さらに発光効率、増幅効率において効果的に作用するため好ましい。
【０１８５】
（３）脂肪族環状（単環または多環）構造を有する（ｎ１＋１）価の有機基：
具体的には、式（Ｒ２−１２）：
【０１８６】
【化５５】
2005325318.tif 000057
【０１８７】
（式中、Ｒ33およびＲ34は同じかまたは異なり、炭素数１〜５のアルキル基または炭素数１〜５の含フッ素アルキル基；Ｚ27およびＺ28は同じかまたは異なり、炭素数１〜５のアルキル基、炭素数１〜５の含フッ素アルキル基、官能基、水素原子またはハロゲン原子；ｓ１およびｓ２は同じかまたは異なり、１〜４の整数）で表わされる部位を含む二価の有機基、または式（Ｒ２−１３）：
【０１８８】
【化５６】
2005325318.tif 000058
【０１８９】
（式中、Ｒ35、Ｒ36、Ｒ37およびＲ38は同じかまたは異なり、炭素数１〜５のアルキル基または炭素数１〜５の含フッ素アルキル基；Ｚ29は炭素数１〜５のアルキル基、炭素数１〜５の含フッ素アルキル基、官能基、水素原子またはハロゲン原子；ｓ３は１〜４の整数）で表わされる部位を含む二価の有機基があげられる。
【０１９０】
そのほか、つぎの式（Ｒ２−１４）〜（Ｒ２−１８）で表わされる部位を含む二価の有機基もあげられる。
【０１９１】
式（Ｒ２−１４）：
【０１９２】
【化５７】
2005325318.tif 000059
【０１９３】
式（Ｒ２−１５）：
【０１９４】
【化５８】
2005325318.tif 000060
【０１９５】
式（Ｒ２−１６）：
【０１９６】
【化５９】
2005325318.tif 000061
【０１９７】
式（Ｒ２−１７）：
【０１９８】
【化６０】
2005325318.tif 000062
【０１９９】
式（Ｒ２−１８）：
【０２００】
【化６１】
2005325318.tif 000063
【０２０１】
上記式中、Ｒ39、Ｒ40、Ｒ41およびＲ42は同じかまたは異なり、炭素数１〜５のアルキル基または炭素数１〜５の含フッ素アルキル基；Ｒ43およびＲ44は同じかまたは異なり、炭素数１〜５のアルキル基、炭素数１〜５の含フッ素アルキル基、水素原子；Ｚ30、Ｚ31およびＺ32は同じかまたは異なり、炭素数１〜５のアルキル基、炭素数１〜５の含フッ素アルキル基、官能基、水素原子またはハロゲン原子；ｓ４およびｓ５は同じかまたは異なり、１〜４の整数；ｓ６は１〜２の整数；ｓ７およびｓ８は同じかまたは異なり、１〜３の整数であり、同じ符号であっても式が異なれば別異の基や整数をとりうる。
【０２０２】
式（Ｒ２−１２）の具体例としては、
【０２０３】
【化６２】
2005325318.tif 000064
【０２０４】
【化６３】
2005325318.tif 000065
【０２０５】
（式中、ｓ４、ｓ５は同じかまたは異なり、１〜１０の整数；Ｚ27、Ｚ28、ｓ１、ｓ２は前記式（Ｒ２−１２）と同じ）
などが好ましく挙げられる。
【０２０６】
（Ｒ２−１３）の具体例としては、
【０２０７】
【化６４】
2005325318.tif 000066
【０２０８】
（式中、Ｚ29、ｓ３は前記式（Ｒ２−１３）と同じ）などが好ましく挙げられる。
【０２０９】
式（Ｒ２−１４）の具体例としては、
【０２１０】
【化６５】
2005325318.tif 000067
【０２１１】
（式中、Ｚ30、Ｚ31、ｓ４およびｓ５は前記式（Ｒ２−１４）と同じ）などが好ましく挙げられる。
【０２１２】
式（Ｒ２−１５）の具体例としては、
【０２１３】
【化６６】
2005325318.tif 000068
【０２１４】
（式中、Ｚ30およびｓ６は前記式（Ｒ２−１５）と同じ）などが好ましく挙げられる。
【０２１５】
式（Ｒ２−１６）の具体例としては、
【０２１６】
【化６７】
2005325318.tif 000069
【０２１７】
（式中、Ｚ30、Ｚ31、ｓ４およびｓ５は前記式（Ｒ２−１６）と同じ）などが好ましく挙げられる。
【０２１８】
式（Ｒ２−１７）の具体例としては、
【０２１９】
【化６８】
2005325318.tif 000070
【０２２０】
【化６９】
2005325318.tif 000071
【０２２１】
（式中、Ｚ30、Ｚ31、ｓ７およびｓ８は前記式（Ｒ２−１７）と同じ）などが好ましく挙げられる。
【０２２２】
式（Ｒ２−１８）の具体例としては、
【０２２３】
【化７０】
2005325318.tif 000072
【０２２４】
【化７１】
2005325318.tif 000073
【０２２５】
（式中、Ｚ30、Ｚ31、Ｚ32、ｓ６、ｓ７およびｓ８は前記式（Ｒ２−１８）と同じ）などが好ましく挙げられる。
【０２２６】
Ｚ27、Ｚ28、Ｚ29、Ｚ30、Ｚ31およびＺ32の具体例としては、たとえば水素原子、フッ素原子、メチル基などが例示できる。
【０２２７】
これらの脂肪族環状構造を有する二価以上の有機基は、ガラス転移温度を高く設定でき、耐熱性、機械的特性に優れる点で好ましい。また、発光の励起光に通常に用いられる紫外光に対して、透明性が高い点で好ましく、結果的に発光（増幅）強度、発光（増幅）効率を向上できるため特に好ましい。また、耐紫外線性にも優れる点で好ましい。
【０２２８】
なかでもフッ素原子を有するものが、通信用の光増幅時において、近赤外領域の光に対して透明性が高い点で好ましい。また、フッ素原子の導入は、さらに発光効率、増幅効率において効果的に作用するため好ましい。
【０２２９】
（４）ウレタン結合を含む（ｎ１＋１）価の有機基
具体的には、
【０２３０】
【化７２】
2005325318.tif 000074
【０２３１】
などの有機基が挙げられる。
【０２３２】
以上にＲ2を中心に説明したが、式（２）で示される多官能アクリレート（ａ２）の具体例としては次のものが例示できる。
【０２３３】
【化７３】
2005325318.tif 000075
【０２３４】
【化７４】
2005325318.tif 000076
【０２３５】
【化７５】
2005325318.tif 000077
【０２３６】
【化７６】
2005325318.tif 000078
【０２３７】
【化７７】
2005325318.tif 000079
【０２３８】
【化７８】
2005325318.tif 000080
【０２３９】
【化７９】
2005325318.tif 000081
【０２４０】
【化８０】
2005325318.tif 000082
【０２４１】
【化８１】
2005325318.tif 000083
【０２４２】
【化８２】
2005325318.tif 000084
【０２４３】
【化８３】
2005325318.tif 000085
【０２４４】
【化８４】
2005325318.tif 000086
【０２４５】
【化８５】
2005325318.tif 000087
【０２４６】
【化８６】
2005325318.tif 000088
【０２４７】
などの多官能アクリレート化合物が好ましく挙げられる。
【０２４８】
本発明の光機能性光学材料に用いる含フッ素アクリレート系重合体（Ａ）は、前記含フッ素アクリレート（ａ１）と多官能アクリレート（ａ２）に加えて、必要に応じ、任意の単量体（ｎ）を共重合し、任意の構造単位Ｎを導入してもよい。
【０２４９】
任意の単量体（ｎ）は、（ａ１）、（ａ２）と共重合可能なものであれば制限されないが、通常、（ａ１）、（ａ２）以外のアクリレート系単量体、（メタ）アクリル酸類、含フッ素アクリル酸類、マレイン酸誘導体、塩化ビニル、エチレン類、スチレン誘導体、ノルボルネン誘導体などから選択され、フッ素含有率を低下させすぎない範囲で導入される。
【０２５０】
これら任意の構造単位Ｎは、例えば、希土類金属化合物（Ｂ）との分散性、相溶性を改善する目的、基材との密着性を改善する目的、他素材の基材との密着性を改善する目的、耐熱性や機械的特性を改善する目的、屈折率や透明性を調整する目的などのため導入される。
【０２５１】
なかでも具体的には、（ａ１）、（ａ２）以外のアクリレート系単量体、（メタ）アクリル酸類、含フッ素（メタ）アクリル酸類、マレイン酸誘導体などの単量体由来の構造単位から選ばれるのが好ましい。
【０２５２】
アクリレート系単量体としては、直鎖または分枝状の炭素数１〜２０のアルキル基を側鎖に有する（メタ）アクリレート系単量体、具体的にはメチルメタクリレート（ＭＭＡ）、メチルアクリレート（ＭＡ）、エチルメタアクリレート（ＥＭＡ）、エチルアクリレート（ＥＡ）、イソプロピルメタアクリレート、イソプロピルアクリレート、ブチルメタアクリレート、ブチルアクリレート、ヘキシルメタアクリレート、ヘキシルアクリレート、オクタデシルメタアクリレート、オクタデシルアクリレートなどが好ましく挙げられる。
【０２５３】
また、側鎖にヒドロキシル基、エポキシ基、カルボキシル基などの官能基を有する（メタ）アクリレート系単量体、具体的には、ヒドロキシエチルメタアクリレート（ＨＥＭＡ）、ヒドロキシエチルアクリレート、グリシジルメタアクリレート（ＧＭＡ）、グリシジルアクリレートなども挙げられる。
【０２５４】
また、芳香族環状構造を含む炭素数３〜２０の炭化水素基を側鎖に有する（メタ）アクリレート系単量体、例えばベンゼン環構造、ナフチル環構造、複素環構造などを側鎖に含むもの、具体的には、フェニルメタアクリレート、フェニルアクリレート、ベンジルメタアクリレート、ベンジルアクリレート、ナフチルメタアクリレート、ナフチルアクリレートなども挙げられる。
【０２５５】
また、脂肪族環状構造を含む炭素数３〜２０の炭化水素基を側鎖に有する（メタ）アクリレート系単量体、例えば、シクロヘキシル構造、ノルボルナン構造、デカリン構造、アダマンチル構造などを側鎖に含むもの、具体的には、シクロヘキシルメタアクリレート、シクロヘキシルアクリレート、アダマンチルメタアクリレート、アダマンチルアクリレート、メチルアダマンチルメタアクリレート、メチルアダマンチルアクリレート、エチルアダマンチルメタアクリレート、エチルアダマンチルアクリレートなども挙げられる。
【０２５６】
（メタ）アクリル酸類および含フッ素（メタ）アクリル酸類としては、例えばメタアクリル酸、アクリル酸、α−フロロアクリル酸、α−トリフロロメチルアクリル酸などが挙げられる。
【０２５７】
マレイン酸誘導体としては、マレイン酸、無水マレイン酸、マレイン酸モノエステル類（例えば、マレイン酸モノメチルエステル、マレイン酸モノエチルエステル、マレイン酸モノプロピルエステルなど）、マレイン酸ジエステル類（例えば、マレイン酸ジメチルエステル、マレイン酸ジエチルエステル、マレイン酸ジプロピルエステルなど）などが好ましい。
【０２５８】
本発明の光機能性光学材料に用いる含フッ素アクリレート系重合体（Ａ）は前記含フッ素アクリレート（ａ１）と多官能アクリレート（ａ２）を重合してなるものであって、単量体（ａ１）由来の構造単位Ａ１と単量体（ａ２）由来の構造単位Ａ２を必須成分とし、構造単位Ａ１を２０〜９９．９モル％、構造単位Ａ２を０．１〜８０モル％含むものである。
【０２５９】
本発明の光機能性光学材料に用いる含フッ素アクリレート系重合体（Ａ）は、多官能アクリレート（ａ２）の構造単位Ａ２を含むことに特徴があり、それによって、光機能性光学材料の発光（増幅）強度、発光（増幅）効率を大きく向上できる。
【０２６０】
一方、構造単位Ａ１を導入することで、重合体のフッ素含有率を向上させることができ、それによってもさらに光機能性光学材料の発光（増幅）強度、発光（増幅）効率を向上できる。
【０２６１】
本発明の含フッ素アクリレート系重合体のフッ素含有率は、好ましくは２０質量％以上、より好ましくは３０質量％以上、特に好ましくは５０質量％以上である。
【０２６２】
構造単位Ａ１とＡ２の好ましい存在比率は、単量体（ａ１）、（ａ２）の種類によって異なるが、構造単位Ａ１／Ａ２モル比率で、３０／７０〜９９／１モル比、より好ましくは４０／６０〜９８／２モル比、特に好ましくは５０／５０〜９５／５モル比である。
【０２６３】
構造単位Ａ１の比率が少なすぎると含フッ素アクリレート系重合体（Ａ）中のフッ素含有率が低下してしまい、充分な発光（増幅）強度、発光（増幅）効率が得られにくくなる傾向にある。
【０２６４】
構造単位Ａ２の比率が少なすぎると、重合体分子自体の運動性を抑制することが困難となり、結果的に充分な発光（増幅）強度、発光（増幅）効率が得られにくくなる傾向にある。
【０２６５】
逆に構造単位Ａ２の比率が大きくなりすぎると、含フッ素アクリレート系重合体（Ａ）自体の機械的物性が低下、例えば脆くなったり、また、希土類金属化合物（Ｂ）との相溶性が低下し、相分離などを起こし、発光（増幅）強度、発光（増幅）効率への効果を低下させてしまう傾向にある。
【０２６６】
任意の構造単位Ｎは、構造単位Ａ１、Ａ２による、発光（増幅）強度、発光（増幅）効率に対する効果を損なわない範囲で導入され、通常、含フッ素アクリレート系重合体（Ａ）の全単量体に占める割合を６０モル％以下、好ましくは５０モル％以下、より好ましくは３０モル％以下、特には１０モル％以下とするのが好ましい。
【０２６７】
次に、本発明の光機能性光学材料における希土類金属化合物（Ｂ）について説明する。
【０２６８】
希土類金属化合物（Ｂ）に用いられる希土類元素は、周期律表においてアクチニウムを除くスカンジニウム族元素とランタノイドの１７種の元素から選ばれる少なくとも１種であり、なかでも、エルビウム（Ｅｒ）、ツリウム（Ｔｍ）、プラセオジウム（Ｐｒ）、ホルミウム（Ｈｏ）、ネオジウム（Ｎｄ）、ユーロピウム（Ｅｕ）、セリウム（Ｃｅ）、サマリウム（Ｓｍ）、ジスプロシウム（Ｄｙ）、テルビウム（Ｔｂ）などが好ましく挙げられる。
【０２６９】
これらのなかから、発光、光増幅および波長変換などの用途に応じ、また必要とする光の種類（波長）に応じて用いる希土類元素の種類が選択される。
【０２７０】
例えば、波長１３００〜１５５０ｎｍの近赤外光を用いた光通信の光増幅用途では、近赤外領域の蛍光発生能を有する希土類元素から選択するのが好ましい。
【０２７１】
具体的には、プラセオジウム（蛍光波長：１３００ｎｍ）、エルビウム（蛍光波長：１５５０ｎｍ）などの希土類元素があげられ、波長８５０ｎｍの近赤外光を用いた光通信の光増幅用途では、ネオジウム（蛍光波長：８５０ｎｍ）が好ましい。波長６５０ｎｍの可視光を用いた光通信の光増幅用途では、ユーロピウム（蛍光波長：６１５ｎｍ）などが好ましい。
【０２７２】
発光素子および波長変換材料としての用途では、それぞれ必要とする波長の光を蛍光として発生する希土類元素が選択される。
【０２７３】
例えば、発光用途では、緑色発光のテルビウム（蛍光波長：５３２ｎｍ）、赤色発光のユーロピウム（蛍光波長：６１５ｎｍ）などから選択するのが好ましい。
【０２７４】
本発明の光機能性材料中における希土類金属化合物（Ｂ）とは、希土類金属錯体（配位子と錯体を形成している状態）（Ｂ１）、希土類付活無機蛍光体（無機塩中に付活された状態）（Ｂ２）、希土類金属イオン（通常のイオン結合で存在した状態）（Ｂ３）のことであり、なかでも希土類金属錯体、希土類付活無機蛍光体が好ましい。なかでも特に、希土類金属錯体が好ましい。
【０２７５】
以下、各希土類金属化合物について説明する。
【０２７６】
（Ｂ１）希土類金属錯体
希土類金属錯体はそれ自体の発光（増幅）効率が高く、また本発明で用いる含フッ素アクリレート系重合体（Ａ）との分散性、相溶性に優れる点で好ましい。
【０２７７】
つまり、通常、希土類金属錯体は、希土類元素に１つ以上の配位子が配位結合したものであり、希土類金属イオンと比べ、希土類元素の周りを配位子がとり囲んでいる。そのため励起した希土類元素が発光する過程で、その蓄えられた希土類元素のエネルギーが周りのマトリックス分子（ポリマー分子など）へ逃げるのを抑えられ、その結果、希土類金属からの発光強度・発光効率が増大するものである。
【０２７８】
希土類金属錯体の配位子は、π電子を有する原子（例えばヘテロ原子など）や不飽和結合などを含むものであれば無機系、有機系のいずれのものであってもよいが、炭素−炭素二重結合、炭素−ヘテロ原子間の二重結合、ヘテロ原子−ヘテロ原子間二重結合を有する有機系化合物であることが、特に、本発明に用いる含フッ素アクリレート系重合体（Ａ）への分散性や相溶性に優れる点で好ましい。
【０２７９】
さらには、配位子自体アニオンを形成し、希土類金属イオン（カチオン）と配位結合とイオン結合を形成する電荷補償タイプの配位子を含むことが希土類金属錯体の安定性、耐熱性、耐紫外線性に優れる点で好ましい。
【０２８０】
電荷補償タイプの配位子は具体的には、例えば、式（ｂ１）：
【０２８１】
【化８７】
2005325318.tif 000089
【０２８２】
Ｘ11は水素原子、重水素原子、フッ素原子、炭素数１〜２０の炭化水素基、および水素原子の一部またはすべてがフッ素原子に置換されてなる炭素数１〜２０の含フッ素炭化水素基から選ばれるもの）で示される構造単位を有するもの、
式（ｂ２）：
【０２８３】
【化８８】
2005325318.tif 000090
【０２８４】
（式中、Ｙ1、Ｙ2は式（ｂ１）と同じ）で示される構造単位を有するもの、
式（ｂ３）：
【０２８５】
【化８９】
2005325318.tif 000091
【０２８６】
［式中、Ｙ3はＯ、ＳまたはＮ−Ｒ′（Ｒ′は水素原子、炭素数１〜２０の炭化水素基、および水素原子の一部またはすべてがフッ素原子に置換されてなる炭素数１〜２０の含フッ素炭化水素基から選ばれるもの）から選ばれるもの；Ｙ4は、
【０２８７】
【化９０】
2005325318.tif 000092
【０２８８】
（式中、Ｒ1′は水素原子、炭素数１〜２０の炭化水素基、および水素原子の一部またはすべてがフッ素原子に置換されてなる炭素数１〜２０の含フッ素炭化水素基から選ばれるものであって、またさらにＲ1′はＣ＝Ｎ中の炭素原子を伴って環構造を形成していてもよい；Ｒ2′、Ｒ3′は同じかまたは異なり、炭素数１〜２０の炭化水素基および水素原子の一部またはすべてがフッ素原子に置換されてなる炭素数１〜２０の含フッ素炭化水素基から選ばれるものであって、またさらにＲ2′、Ｒ3′はリン原子を伴って環構造を形成してもよい）から選ばれる少なくとも１種］で示される構造単位を有するものなどが挙げれる。
【０２８９】
式（ｂ１）の構造を有する配位子としては具体的には、たとえばつぎのものがあげられる。
【０２９０】
（ｂ１−１）β−ジケトン構造を有する配位子
具体的には、式（ｂ１−１）：
【０２９１】
【化９１】
2005325318.tif 000093
【０２９２】
（式中、Ｒｂ1、Ｒｂ2は同じかまたは異なり、炭素数１〜２０の炭化水素基、水素原子の一部またはすべてがフッ素原子に置換されてなる炭素数１〜２０の含フッ素炭化水素基、および複素環構造を有する炭素数１〜２０の炭化水素基から選ばれる少なくとも１種；Ｘ11は前記式（ｂ１）と同じ）で示される配位子であり、これらは、発光効率、増幅効率、形成した錯体と含フッ素アクリレート系重合体（Ａ）との相溶性が良好な点で好ましい。
【０２９３】
具体的には、
【０２９４】
【化９２】
2005325318.tif 000094
【０２９５】
が例示でき、なかでも
【０２９６】
【化９３】
2005325318.tif 000095
【０２９７】
が好ましく挙げられる。
【０２９８】
（ｂ１−２）β−ジスルフォニル構造を有する配位子
具体的には、式（ｂ１−２）：
【０２９９】
【化９４】
2005325318.tif 000096
【０３００】
（式中、Ｒｂ1、Ｒｂ2は前記式（ｂ１−１）と同じ；Ｘ11は前記式（ｂ１）と同じ）で示される配位子であり、これらは発光効率、増幅効率、形成した錯体と含フッ素アクリレート系重合体（Ａ）との相溶性が良好な点で好ましい。
【０３０１】
具体的には、
【０３０２】
【化９５】
2005325318.tif 000097
【０３０３】
が例示でき、なかでも
【０３０４】
【化９６】
2005325318.tif 000098
【０３０５】
が好ましく挙げられる。
【０３０６】
また、式（ｂ２）の構造を有する配位子としては、具体的には、つぎのものがあげられる。
【０３０７】
（ｂ２−１）カルボニルイミド構造を有する配位子
具体的には、式（ｂ２−１）：
【０３０８】
【化９７】
2005325318.tif 000099
【０３０９】
（式中、Ｒｂ1、Ｒｂ2は前記式（ｂ１−１）と同じ）で示される配位子であり、これらは、発光効率、増幅効率、形成した錯体と含フッ素アクリレート系重合体（Ａ）との相溶性が良好な点で好ましい。
【０３１０】
具体的には、
【０３１１】
【化９８】
2005325318.tif 000100
【０３１２】
が例示でき、なかでも
【０３１３】
【化９９】
2005325318.tif 000101
【０３１４】
が好ましく挙げられる。
【０３１５】
（ｂ２−２）スルホンイミド構造を有する配位子
具体的には、式（ｂ２−２）：
【０３１６】
【化１００】
2005325318.tif 000102
【０３１７】
（式中、Ｒｂ1、Ｒｂ2は前記式（ｂ２−１）と同じ）で示される配位子であり、これらは発光効率、増幅効率、形成した錯体と含フッ素アクリレート系重合体（Ａ）との相溶性が良好な点で好ましい。
【０３１８】
具体的には、
【０３１９】
【化１０１】
2005325318.tif 000103
【０３２０】
が例示でき、なかでも
【０３２１】
【化１０２】
2005325318.tif 000104
【０３２２】
が好ましく挙げられる。
【０３２３】
式（ｂ１−１）、（ｂ１−２）、（ｂ２−１）および（ｂ２−２）において、Ｒｂ1、Ｒｂ2はなかでも、少なくとも一方が水素原子の一部またはすべてがフッ素原子に置換されてなる炭素数１〜２０の含フッ素炭化水素基であることが発光（増幅）効率の点で好ましい。
【０３２４】
さらに式（ｂ１−１）、（ｂ１−２）において、Ｘ11はなかでも、重水素原子またはフッ素原子であることが発光（増幅）効率の点で好ましい。
【０３２５】
また、式（ｂ３）の構造を有する配位子としては、具体的には、つぎのものがあげられる。
【０３２６】
（ｂ３−１）式（ｂ３−１）：
【０３２７】
【化１０３】
2005325318.tif 000105
【０３２８】
（式中、Ｒｂ3は水素原子、炭素数１〜２０の炭化水素基、水素原子の一部またはすべてがフッ素原子に置換されてなる炭素数１〜２０の含フッ素炭化水素基、および複素環構造を有する炭素数１〜２０の炭化水素基から選ばれる少なくとも１種；Ｒｂ4は水素原子、エーテル結合を有していてもよい炭素数１〜２０の炭化水素基、水素原子の一部またはすべてがフッ素原子に置換されてなるエーテル結合を有していてもよい含フッ素炭化水素基；Ｙ3は前記（ｂ３）と同じ）で示される配位子であり、これらは発光効率、増幅効率、形成した錯体と含フッ素アクリレート系重合体（Ａ）との相溶性が良好な点で好ましい。
【０３２９】
具体的には、
【０３３０】
【化１０４】
2005325318.tif 000106
【０３３１】
【化１０５】
2005325318.tif 000107
【０３３２】
が例示でき、なかでも
【０３３３】
【化１０６】
2005325318.tif 000108
【０３３４】
が好ましく挙げられる。
【０３３５】
（ｂ３−２）式（ｂ３−２）：
【０３３６】
【化１０７】
2005325318.tif 000109
【０３３７】
（式中、Ｒｂ3およびＲｂ4は前記式（ｂ３−１）と同じ；Ｙ3は前記（ｂ３）と同じ）で示される配位子であり、これらは発光効率、増幅効率、形成した錯体と含フッ素アクリレート系重合体（Ａ）との相溶性が良好な点で好ましい。
【０３３８】
具体的には、
【０３３９】
【化１０８】
2005325318.tif 000110
【０３４０】
【化１０９】
2005325318.tif 000111
【０３４１】
が例示でき、なかでも
【０３４２】
【化１１０】
2005325318.tif 000112
【０３４３】
が好ましく挙げられる。
【０３４４】
（ｂ３−３）式（ｂ３−３）：
【０３４５】
【化１１１】
2005325318.tif 000113
【０３４６】
（式中、Ｒｂ3およびＲｂ4は前記式（ｂ３−１）と同じ；Ｙ3、Ｒ2′は前記（ｂ３）と同じ）で示される配位子であり、これらは発光効率、増幅効率、形成した錯体と含フッ素アクリレート系重合体（Ａ）との相溶性が良好な点で好ましい。
【０３４７】
具体的には、
【０３４８】
【化１１２】
2005325318.tif 000114
【０３４９】
【化１１３】
2005325318.tif 000115
【０３５０】
が例示でき、なかでも
【０３５１】
【化１１４】
2005325318.tif 000116
【０３５２】
が好ましく挙げられる。
【０３５３】
式（ｂ３）、（ｂ３−１）、（ｂ３−２）および（ｂ３−３）において、Ｒｂ3は、水素原子の一部またはすべてがフッ素原子に置換されてなる炭素数１〜２０の含フッ素炭化水素基であることが発光（増幅）効率の点で好ましい。
【０３５４】
式（ｂ３）および（ｂ３−３）において、Ｒ1′、Ｒ2′、Ｒ3′は、水素原子の一部またはすべてがフッ素原子に置換されてなる炭素数１〜２０の含フッ素炭化水素基であることが発光（増幅）効率の点で好ましい。
【０３５５】
本発明の光機能性光学材料に用いる希土類金属錯体は、さらに電荷（負の電荷）を有さない電荷非補償型の配位子を導入したものであってもよい。
【０３５６】
電荷非補償型の配位子とは、配位子全体で電荷を有さず、希土類金属の空のｄ起動に配位可能なπ電子対を有するもので、
【０３５７】
【化１１５】
2005325318.tif 000117
【０３５８】
などの部位を有する化合物から通常選択される。
【０３５９】
具体的には、
【０３６０】
【化１１６】
2005325318.tif 000118
【０３６１】
などが挙げられ、好ましくは
【０３６２】
【化１１７】
2005325318.tif 000119
【０３６３】
などが挙げられる。
【０３６４】
電荷非補償型の配位子において、一部にフッ素原子を導入したものが発光（増幅）効率の点で好ましい。
【０３６５】
本発明に用いる希土類金属錯体はプラス三価の希土類金属イオンに、前述の電荷補償型または電荷非補償型の配位子から選ばれる少なくとも１種の配位子が配位結合したものであればよく、好ましくは３または４個の配位子が配位結合したものである。希土類金属錯体において配位子は、電荷補償型または電荷非補償型のいずれか一方のみで構成されていても、電荷補償型と電荷非補償型の両方を含んでいてもよい。
【０３６６】
なかでも、電荷補償型の配位子を少なくとも１個含むものが好ましく、特には３個の電荷補償型の配位子が配位結合したものが好ましい。さらに必要に応じて４個目の配位子として電荷非補償型の配位子を導入したものであってもよい。これら電荷補償型の配位子を含む錯体は、それ自体安定性が高く発光（増幅）効率に優れ、さらには本発明に用いる含フッ素アクリレート系重合体（Ａ）への分散性や相溶性に優れる点で好ましい。
【０３６７】
その結果、本発明の光機能性光学材料において、発光（増幅）強度、発光（増幅）効率において、特に効果的に作用する点で好ましい。
【０３６８】
（Ｂ２）希土類付活無機蛍光体
希土類付活無機蛍光体は、無機塩中に希土類金属が付活されたものであり、耐熱性が高い点で好ましい。
【０３６９】
希土類付活無機蛍光体の具体例としては、
（１）ＹＡＧ（黄色発光材料）
具体的には（ＹａＧｄｌ−ａ）（ＡｌｂＧａｌ−ｂ）Ｏ12Ｃｅ3+など
（２）ＹＯＳ（赤色発光材料）
具体的にはＹ2Ｏ2Ｓ：Ｅｒなど
（３）ＢＡＭ：Ｅｕ（青色発光材料）
具体的には（Ｂａ，Ｍｇ）Ａｌ10Ｏ17：Ｅｒなど
（４）ＳＣＡ（青色発光材料）
具体的には（Ｓｒ、ＣａＢａＭｇ）10（ＰＯ4）6Ｃｌ2:Ｅｕなど
（５）ＧＮ４（緑色発光材料）
ＺｎＳ：Ｃｕ，Ａｌなど
（６）ＢＡＭ：Ｅｕ，Ｍｎ（緑色発光材料）
具体的には（Ｂａ，Ｍｇ）Ａｌ10Ｏ17：Ｅｕ，Ｍｎなど
の蛍光体があげられる。
【０３７０】
（Ｂ３）希土類金属イオン
本発明で用いる希土類金属化合物（Ｂ）において、希土類金属イオンは通常、希土類金属イオンとイオン結合できる対アニオンとの塩の形態で混合される。希土類金属陽イオンは価数には制限はなく、通常２価または３価あるいは４価の金属カチオンの塩として用いられる。
【０３７１】
希土類金属塩としては、前記例示の希土類元素の塩化物、臭化物、ヨウ化物などのハロゲン化物；硝酸塩、過塩素酸塩、臭素酸塩、酢酸塩、硫酸塩、リン酸塩などの塩などが挙げられる。また、有機酸の塩、有機スルホン酸の塩など、希土類金属の有機塩であってもよい。また、複硝酸塩、複硫酸塩、キレート化物も使用可能である。
【０３７２】
具体的な希土類金属塩としては、塩化プラセオジウム、臭化プラセオジウム、ヨウ化プラセオジウム、硝酸プラセオジウム、過塩素酸プラセオジウム、臭素酸プラセオジウム、酢酸プラセオジウム、硫酸プラセオジウム、リン酸プラセオジウム等のプラセオジウム塩；塩化ネオジウム、臭化ネオジウム、ヨウ化ネオジウム、硝酸ネオジウム、過塩素酸ネオジウム、臭素酸ネオジウム、酢酸ネオジウム、硫酸ネオジウム、リン酸ネオジウム等のネオジウム塩；塩化ユーロピウム、臭化ユーロピウム、ヨウ化ユーロピウム、硝酸ユーロピウム、過塩素酸ユーロピウム、臭素酸ユーロピウム、酢酸ユーロピウム、硫酸ユーロピウム、リン酸ユーロピウム等のユーロピウム塩；塩化エルビウム、臭化エルビウム、ヨウ化エルビウム、硝酸エルビウム、過塩素酸エルビウム、臭素酸エルビウム、酢酸エルビウム、硫酸エルビウム、リン酸エルビウム等のエルビウム塩；塩化テルビウム、臭化テルビウム、ヨウ化テルビウム、硝酸テルビウム、過塩素酸テルビウム、臭素酸テルビウム、酢酸テルビウム、硫酸テルビウム、リン酸テルビウム等のテルビウム塩；塩化サマリウム、臭化サマリウム、ヨウ化サマリウム、硝酸サマリウム、過塩素酸サマリウム、臭素酸サマリウム、酢酸サマリウム、硫酸サマリウム、リン酸サマリウム等のサマリウム塩などをあげることができる。
【０３７３】
本発明の光機能性材料において、含フッ素アクリレ−ト系重合体（Ａ）と希土類金属化合物（Ｂ）の存在比率は（Ａ）が１〜９９．９９質量％、（Ｂ）０．０１〜９９質量％（イオンとしての質量％。希土類金属化合物（Ｂ）含有量に関しては、以下同様）であり、使用する希土類金属化合物（Ｂ）および含フッ素アクリレート系重合体（Ａ）の種類、用途、目的などによって適宜選択される。
【０３７４】
光増幅器や光導波路等の光通信用部品や発光体として利用する場合には、この希土類金属化合物の含有量は、蛍光強度の向上の観点から０．０１〜２０質量％の範囲で選ぶのが好ましく、さらに好ましくは０．１〜１５質量％、最も好ましくは０．５〜１０質量％である。
【０３７５】
希土類金属化合物（Ｂ）の含有量が少なすぎると目的とする光増幅作用、発光強度、波長変換効果などの目的の性能が発揮されなくなる。
【０３７６】
一方、希土類金属化合物（Ｂ）の含有量が多すぎると、希土類金属化合物（Ｂ）とマトリックスポリマーを形成する含フッ素アクリレート系重合体（Ａ）との分散性、相溶性が悪くなるため好ましくない。
【０３７７】
なお、希土類金属イオンの含有量は、約６００℃の温度の電気炉中で有機成分を燃焼してその灰分を定量するか、または蛍光Ｘ線分析などの物理化学的手法により定量的に測定することができる。
【０３７８】
本発明の光機能性光学材料には、前述の含フッ素アクリレート系重合体（Ａ）と希土類金属化合物（Ｂ）のほかに、必要に応じて種々の添加剤を配合してもよい。添加剤としては、たとえばレベリング剤、粘度調整剤、光安定剤、酸化防止剤、水分吸収剤、顔料、染料、補強剤などがあげられる。
【０３７９】
本発明の含フッ素アクリレート系重合体（Ａ）と希土類金属化合物（Ｂ）からなる光機能性材料を製造する方法には特に制限はなく、例えば、
（１）含フッ素アクリレート系重合体（Ａ）を与える前記含フッ素アクリレート（ａ１）と多官能アクリレート（ａ２）に前記希土類金属化合物（Ｂ）を混合または溶解した後、ラジカル重合法やアニオン重合法等の公知の重合法で共重合することで混合する方法、
（２）含フッ素アクリレート系重合体（Ａ）を溶剤に溶解して調製した溶液に前記希土類金属化合物（Ｂ）を添加混合した後、溶剤を除去する方法、
（３）含フッ素アクリレート系重合体（Ａ）と前記希土類金属化合物（Ｂ）を溶融混練する方法
などが可能である。
【０３８０】
しかしながら、本発明で用いる含フッ素アクリレート系重合体（Ａ）は、その種類によっても異なるが、通常、溶剤に対する溶解性が低く、またさらに、溶融加工時の溶融成形性が低いものが多い。
【０３８１】
したがって、上記（１）の方法が、含フッ素アクリレート系重合体（Ａ）中における希土類金属化合物（Ｂ）の分散性が良好である点で最も好ましい。
【０３８２】
より詳しくは、前記含フッ素アクリレート（ａ１）と前記多官能アクリレート（ａ２）および任意の単量体（ｎ）と前記希土類金属化合物（Ｂ）からなる組成物を一旦調製し、必要に応じて重合開始剤を添加した重合用組成物を重合することで、光機能性光学材料を製造する方法である。
【０３８３】
また、前記含フッ素アクリレート（ａ１）と前記多官能アクリレート（ａ２）および任意の単量体（ｎ）と前記希土類金属化合物（Ｂ）からなる組成物に、さらに必要に応じてアクリレート系重合体を添加して調製した重合用組成物を重合することで、光機能性光学材料を製造してもよい。必要に応じて添加するアクリレート系重合体としては、前記含フッ素アクリレート（ａ１）および／または前記した任意の単量体（ｎ）からなるものがあげられる。なお、このような単量体（ｎ）としては、前記（ａ１）、（ａ２）以外のアクリレート系単量体、（メタ）アクリル酸類、含フッ素（メタ）アクリル酸類、マレイン酸誘導体などの単量体由来の構造単位から選ばれるのが好ましい。アクリレート系単量体としては、直鎖または分枝状の炭素数１〜２０のアルキル基を側鎖に有する（メタ）アクリレート系単量体、具体的にはメチルメタクリレート（ＭＭＡ）、メチルアクリレート（ＭＡ）、エチルメタアクリレート（ＥＭＡ）、エチルアクリレート（ＥＡ）、イソプロピルメタアクリレート、イソプロピルアクリレート、ブチルメタアクリレート、ブチルアクリレート、ヘキシルメタアクリレート、ヘキシルアクリレート、オクタデシルメタアクリレート、オクタデシルアクリレートなどが好ましく挙げられる。
【０３８４】
重合は、通常、ラジカル重合法が、重合反応性、生産性が良好で、また含フッ素アクリレート系重合体（Ａ）中の単量体組成の均質性が高い点で好ましい。
【０３８５】
ラジカル重合は重合開始剤を用いない熱ラジカル重合法、ラジカル重合開始剤を使用した熱重合法、光ラジカル発生剤を使用した光重合法などが利用でき、なかでもラジカル重合開始剤を使用した熱重合法、光ラジカル発生剤を使用した光重合法が良好な重合反応性を有する点で好ましい。さらに光ラジカル発生剤を使用した光重合法は、上記（１）の光機能性光学材料を製造する際、特に連続加工性に優れる点で好ましい。
【０３８６】
本発明の光機能性光学材料は、後述する光増幅素子および発光素子のほかに、たとえば照明器具のカバー材、液晶ディスプレイのバックライト、透明意匠ケース、表示板、自動車用部品、波長変換フィルターなどに例示されるシート状発光体、ファイバレーザー、感光性インク、センサーなどとして有用である。
【０３８７】
そして、本発明の光機能性材料は、光機能性を備えた封止部材用材料および、それらからなる光デバイスとしても使用できる。
【０３８８】
本発明の材料で封止された光デバイスは、封止部分が含フッ素ポリマーに由来する優れた防湿性、耐湿性をもつため、極めて優れた防湿、耐湿信頼性を有している。また、本発明の材料は紫外から近赤外の広範囲にわたって透明性に優れており、光学用途での封止部材に特に有用である。さらに、本発明の光機能性を併せもつため、通常の封止機能だけではなく、例えば、波長変換機能や光増幅機能といった付加価値を加えることができる。
【０３８９】
本発明における封止部材の使用形態としては、たとえば発光ダイオード（ＬＥＤ）、ＥＬ素子、非線形光学素子、フォトリフラクティブ素子、フォトニクス結晶などの発光素子や受光素子や波長変換素子、光分岐挿入素子、光クロスコネクト素子、モジュレーターなどの光機能素子のパッケージ（封入）、表面実装などが例示できる。また、深紫外線顕微鏡のレンズなどの光学部材用封止材（または充填材）などもあげられる。封止された光素子は種々の場所に使用されるが、非限定的な例示としては、ハイマウントストップランプやメーターパネル、携帯電話のバックライト、各種電気製品のリモートコントロール装置の光源などの発光素子；カメラのオートフォーカス、ＣＤ／ＤＶＤ用光ピックアップ用受光素子などがあげられる。
【０３９０】
本発明の第２の発明は、特定の含フッ素アクリレート（ａ３）、多官能アクリレート（ａ４）および希土類金属化合物（ｂ）からなる組成物に関する。
【０３９１】
本発明の組成物は、前記光機能性光学材料の好ましいものを得るための原料となるものであり、熱や光などにより重合して光機能性光学材料を製造することが可能となる。
【０３９２】
すなわち本発明の組成物は、
（ａ３）式（３）：
【０３９３】
【化１１８】
2005325318.tif 000120
【０３９４】
［式中、Ｘ4はＨ、Ｆ、Ｃｌ、ＣＨ3またはＣＦ3；Ｒ3は炭素数２〜５０のエーテル結合を有する含フッ素アルキル基であって、ただし式（３−１）：
【０３９５】
【化１１９】
2005325318.tif 000121
【０３９６】
（Ｚ2はＦまたはＣＦ3；ｔ１、ｔ２、ｔ３、ｔ４は０または１〜１０の整数であって、ただしｔ１＋ｔ２＋ｔ３＋ｔ４が１〜１０の整数）で表される構造を含む含フッ素アルキル基である］で表される含フッ素アクリレートから選ばれる少なくとも１種、
（ａ４）式（４）：
【０３９７】
【化１２０】
2005325318.tif 000122
【０３９８】
（式中、Ｘ5、Ｘ6は同じかまたは異なり、Ｈ、Ｆ、Ｃｌ、ＣＨ3またはＣＦ3；ｎ２は１〜６の整数；Ｒ4は炭素数１〜５０の（ｎ２＋１）価の有機基）で表される多官能アクリレートから選ばれる少なくとも１種、および
（ｂ）希土類金属化合物
からなり、｛（ａ３）＋（ａ４）｝を１〜９９．９９質量％、（ｂ）を０．０１〜９９質量％含み、かつ｛（ａ３）のモル数｝＋｛（ａ４）のモル数｝＝１００としたとき、（ａ３）／（ａ４）が２０／８０〜９９／１モル比である組成物である。
【０３９９】
含フッ素アクリレート（ａ３）は上記式（３−１）の含フッ素ポリエーテルの部位を側鎖に有するものであり、これら含フッ素アクリレートは、組成物中の希土類金属化合物（ｂ）の相溶性が優れる点で好ましい。
【０４００】
また、これらの部位をもつ含フッ素アクリレートを用いた含フッ素アクリレート系重合体は、高いフッ素含有率を有し、透明性が高く、組成物を重合して得られる光機能性光学材料の発光（増幅）強度、発光（増幅）効率を高くすることができる。
【０４０１】
式（３−１）の部位を有する側鎖部分は具体的には、前記式（１−１）で示したものと同様のものが好ましく例示でき、なかでも前記（１−２）〜式（１−７）で示したものと同様のものが好ましい。
【０４０２】
特に好ましくは、式（３−２）：
【０４０３】
【化１２１】
2005325318.tif 000123
【０４０４】
（式中、ｔ５は１〜５の整数）で表されるエーテル結合を有する含フッ素アルキル基を側鎖に有するものであり、これらはフッ素含有率が高く、重合後の希土類金属化合物（ｂ）を含む光機能性光学材料において、発光（増幅）強度、発光（増幅）効率をより効果的に高めることができる。
【０４０５】
式（３）の含フッ素アクリレートの好ましい具体例としては、
【０４０６】
【化１２２】
2005325318.tif 000124
【０４０７】
が特に好ましく挙げられる。
【０４０８】
本発明の組成物における多官能アクリレート（ａ４）は、重合して得られる光機能性光学材料の機械的物性や耐熱性を改善できるだけでなく、発光（増幅）強度および発光（増幅）効率を大幅に向上させることができる。
【０４０９】
式（４）の多官能アクリレート（ａ４）は具体的には、前記式（２）で示した多官能アクリレートと同様なものが好ましく例示できる。
【０４１０】
本発明の組成物には、たとえば組成物の粘度を調整するために、さらに前記含フッ素アクリレート（ａ３）および／または前記した任意の単量体（ｎ）からなるアクリレート系重合体を配合してもよい。なお、このような単量体（ｎ）としては、前記（ａ１）、（ａ２）以外のアクリレート系単量体、（メタ）アクリル酸類、含フッ素（メタ）アクリル酸類、マレイン酸誘導体などの単量体由来の構造単位から選ばれるのが好ましい。アクリレート系単量体としては、直鎖または分枝状の炭素数１〜２０のアルキル基を側鎖に有する（メタ）アクリレート系単量体、具体的にはメチルメタクリレート（ＭＭＡ）、メチルアクリレート（ＭＡ）、エチルメタアクリレート（ＥＭＡ）、エチルアクリレート（ＥＡ）、イソプロピルメタアクリレート、イソプロピルアクリレート、ブチルメタアクリレート、ブチルアクリレート、ヘキシルメタアクリレート、ヘキシルアクリレート、オクタデシルメタアクリレート、オクタデシルアクリレートなどが好ましく挙げられる。
これらの重合体の分子量は、重量平均分子量で１０，０００以上、好ましくは１００，０００以上、さらに好ましくは５００，０００以上、特に１，０００，０００以上であり、５０，０００，０００以下、好ましくは１０，０００，０００以下、さらに好ましくは５，０００，０００以下である。
【０４１１】
本発明の組成物において、希土類金属化合物（ｂ）は、本発明の光機能性光学材料で示した前記希土類金属化合物と同様のものが好ましく挙げられ、特には前記含フッ素アクリレート（ａ３）、多官能アクリレート（ａ４）との相溶性が良好な点で、希土類金属錯体であることが好ましい。
【０４１２】
本発明の組成物は、前記含フッ素アクリレート（ａ３）、多官能アクリレート（ａ４）および希土類金属化合物（ｂ）を必須成分として含むが、必要に応じて、（ａ３）、（ａ４）と共重合可能な単量体を任意の構造単位を導入する目的で含めてもよい。
【０４１３】
任意の構造単位を導入できる単量体としては、本発明の光機能性光学材料で示した前記単量体（ｎ）と同様のものが好ましく例示できる。
【０４１４】
また、本発明の組成物は必要に応じて、種々の溶剤や添加剤を配合してもよい。
【０４１５】
溶剤としては、含フッ素アクリレート（ａ３）、多官能アクリレート（ａ４）と希土類金属化合物（ｂ）との溶解性を改善する目的、重合速度を調整する目的、成膜性を改善する目的で通常使用できるが、本発明では使用しないか、使用してもできる限り少ない比率とすることが好ましい。
【０４１６】
添加剤としては、たとえばレベリング剤、粘度調整剤、光安定剤、酸化防止剤、水分吸収剤、顔料、染料、補強剤などがあげられる。
【０４１７】
本発明における（ａ３）、（ａ４）および（ｂ）の存在比率は、｛（ａ３）＋（ａ４）｝が１〜９９．９９質量％、（ｂ）が０．０１〜９９質量％であり、かつ｛（ａ３）のモル数｝＋｛（ａ４）のモル数｝＝１００としたとき、（ａ３）／（ａ４）が２０／８０〜９９／１モル比である。
【０４１８】
光増幅器や光導波路等の光通信用部品や発光体として利用する場合には、本発明の組成物中における希土類金属化合物（ｂ）の含有量は、蛍光強度の観点から０．０１〜２０質量％の範囲で選ぶのが好ましく、さらに好ましくは０．１〜１５質量％、最も好ましくは０．５〜１０質量％である。
【０４１９】
希土類金属化合物（ｂ）の含有量が少なすぎると重合後の光機能性光学材料の目的とする光増幅作用、発光強度、波長変換効果などの目的の性能が発揮されなくなる。
【０４２０】
一方、希土類金属化合物（ｂ）の含有量が多すぎると、希土類金属化合物（ｂ）と、含フッ素アクリレート（ａ３）、多官能アクリレート（ａ４）との相溶性が悪くなるため好ましくない。
【０４２１】
含フッ素アクリレート（ａ３）、多官能アクリレート（ａ４）との比率は｛（ａ３）のモル数｝＋｛（ａ４）のモル数｝＝１００としたとき、（ａ３）／（ａ４）が２０／８０〜９９／１モル比であり、好ましくは、（ａ３）／（ａ４）が、３０／７０〜９９／１モル比、より好ましくは４０／６０〜９８／２モル比、特に好ましくは５０／５０〜９５／５モル比である。
【０４２２】
含フッ素アクリレート（ａ３）の比率が少なすぎると重合後の含フッ素アクリレート系重合体中のフッ素含有率が低下してしまい、充分な発光（増幅）強度、発光（増幅）効率が得られにくくなる傾向にある。
【０４２３】
多官能アクリレート（ａ４）の比率が少なすぎると、重合後の重合体分子自体の運動性を抑制することが困難となり、結果的に充分な発光（増幅）強度、発光（増幅）効率が得られにくくなる傾向にある。
【０４２４】
逆に多官能アクリレート（ａ４）の比率が大きくなりすぎると、重合後の含フッ素アクリレート系重合体自体の機械的物性が低下、例えば脆くなったり、また、希土類金属化合物（ｂ）との混合性が低下して相分離などを起こし、発光（増幅）強度、発光（増幅）効率への効果を低下させてしまう傾向にある。
【０４２５】
必要に応じて任意の構造単位を導入する目的で加えられる共重合可能な単量体（ｎ）は、（ａ３）、（ａ４）による発光（増幅）強度、発光（増幅）効率に対する効果を損なわない範囲で導入され、通常、重合後、含フッ素アクリレート系重合体を構成する全単量体に占める割合を６０モル％以下、好ましくは５０モル％以下、より好ましくは３０モル％以下、特には１０モル％以下とするのが好ましい。
【０４２６】
本発明の組成物の好ましい粘度は、１ｍＰａ・ｓ以上、より好ましくは１０ｍＰａ・ｓ以上、さらに好ましくは１００ｍＰａ・ｓ以上であり、また１００，０００ｍＰａ・ｓ以下、より好ましくは５０，０００ｍＰａ・ｓ以下、さらに好ましくは２０，０００ｍＰａ・ｓ以下である。
【０４２７】
本発明の組成物は、重合することで、前記記載の種々の機能を有する光機能性光学材料となる。
【０４２８】
本発明の組成物の重合は、ラジカル重合、アニオン重合法などによって達成され、好ましくはラジカル重合法によるものである。
【０４２９】
ラジカル重合は、熱だけでも進行することもあるが、均一で円滑な重合反応を達成させるため、通常ラジカル重合開始剤の存在下で行われる。
【０４３０】
したがって、本発明の（ａ３）、（ａ４）および（ｂ）からなる組成物は、つぎのラジカル重合開始剤を添加した組成物であることが好ましい。
【０４３１】
ラジカル重合開始剤は、ラジカルを発生するものであれば特に制限されないが、熱や光の照射によってラジカルを発生するものが好ましい。
【０４３２】
熱（または室温以下）でラジカルを発生できるラジカル重合開始剤として、まずパーオキサイド類が挙げられる。
【０４３３】
パーオキサイド類としては、パーオキシジカーボネート類、オキシパーエステル類、ジアルキルパーオキサイド類などが好ましく挙げられ、
具体的には、つぎのものが例示できる。
パーオキシジカーボネート類：
ｎ−プロピルパーオキシジカーボネート、ｉ−プロピルパーオキシジカーボネート、ｎ−ブチルパーオキシジカーボネート、ｔ−ブチルパーオキシジカーボネート、ビス（４−ｔ−ブチルシクロヘキシル）パーオキシジカーボネートなど
【０４３４】
オキシパーエステル類：
α，α−ビス（ネオデカノイルパーオキシ）ジイソプロピルベンゼン、クミルパーオキシネオデカノエート、１，１，３，３−テトラメチルブチルパーオキシネオデカノエート、１−シクロヘキシル−１−メチルエチルパーオキシネオデカノエート、ｔ−ヘキシルパーオキシネオデカノエート、ｔ−ブチルパーオキシネオデカノエート、ｔ−ヘキシルパーオキシピバレート、ｔ−ブチルパーオキシピバレート、１，１，３，３−テトラメチルブチルパーオキシ−２−エチルヘキサノエート、１，５−ジメチル−２，５−ビス（２−エチルヘキサノイルパーオキシ）ヘキサン、ｔ−ヘキシルパーオキシ−２−エチルヘキサノエート、ｔ−ブチルパーオキシイソブチレート、ｔ−ヘキシルパーオキシイソプロピルモノカーボネート、ｔ−ブチルパーオキシマレイックアシッド、ｔ−ブチルパーオキシベンゾエート、ジｔ−ブチルパーオキシイソフタレートなど
【０４３５】
ジアルキルパーオキサイド類：
α，α−ビス（ｔ−ブチルパーオキシ）ジイソプロピルベンゼン、ジクミルパーオキサイド、２，５−ジメチル−２，５−ビス（ｔ−ブチルパーオキシ）ヘキサン、ｔ−ブチルクミルパーオキサイド、ジｔ−ブチルパーオキサイドなど
が好ましく挙げられる。
【０４３６】
また、フッ素原子を有するパーオキサイド類も利用可能であり、含フッ素ジアシルパーオキサイド類、含フッ素パーオキシジカーボネート類、含フッ素パーオキシジエステル類、含フッ素ジアルキルパーオキサイド類から選ばれる１種または２種以上が好ましい。
【０４３７】
なかでも例えば、ペンタフルオロプロピオノイルパーオキサイド（ＣＦ3ＣＦ2ＣＯＯ）2、ヘプタフルオロブチリルパーオキサイド（ＣＦ3ＣＦ2ＣＦ2ＣＯＯ）2、７Ｈ−ドデカフルオロヘプタノイルパーオキサイド（ＣＨＦ2ＣＦ2ＣＦ2ＣＦ2ＣＦ2ＣＦ2ＣＯＯ）2などのジフルオロアシルパーオキサイド類が好ましくあげられる。
【０４３８】
また、ラジカル重合開始剤としては、過硫酸塩類、アゾ系開始剤なども利用できる。過硫酸塩類としては過硫酸アンモニウム、過硫酸カリウム、過硫酸ナトリウムなどが好ましく挙げられ、アゾ系ラジカル重合開始剤としては、例えば２，２′−アゾビスイソブチロニトリル、２，２′−アゾビス（２，４−ジメチルバレロニトリル）、２，２′−アゾビス（２−メチルバレロニトリル）、２，２′−アゾビス（２−シクロプロピルプロピオニトリル）、２，２′−アゾビスイソ酪酸ジメチル、２，２′−アゾビス［２−（ヒドロキシメチル）プロピオニトリル］、４，４′−アゾビス（４−シアノペンテン酸）などがあげられる。その他、過塩素酸類、過酸化水素などがあげられる。
【０４３９】
ラジカル重合開始剤としては、なかでもパーオキシジカーボネート類、含フッ素ジアシルパーオキサイド類、オキシパーエステル類、アゾ系ラジカル重合開始剤などが好ましい。
【０４４０】
また、本発明の組成物に混合するラジカル発生剤としては、光や電子線、電磁波を含む放射線の照射によって分解しラジカルを発生できる光ラジカル発生剤を用いることも好ましい。それによって、後述する光機能性光学材料を用いた光学素子や光学用回路を形成する場合、本発明の組成物を用いることでより効率的に、精度良く回路形成が可能となる。
【０４４１】
光ラジカル発生剤としては、例えばつぎのものが例示できる。
【０４４２】
アセトフェノン系
アセトフェノン、クロロアセトフェノン、ジエトキシアセトフェノン、ヒドロキシアセトフェノン、α−アミノアセトフェノンなど
【０４４３】
ベンゾイン系
ベンゾイン、ベンゾインメチルエーテル、ベンゾインエチルエーテル、ベンゾインイソプロピルエーテル、ベンゾインイソブチルエーテル、ベンジルジメチルケタールなど
【０４４４】
ベンゾフェノン系
ベンゾフェノン、ベンゾイル安息香酸、ベンゾイル安息香酸メチル、４−フェニルベンゾフェノン、ヒドロキシベンゾフェノン、ヒドロキシ−プロピルベンゾフェノン、アクリル化ベンゾフェノン、ミヒラーケトンなど
【０４４５】
チオキサンソン類
チオキサンソン、クロロチオキサンソン、メチルチオキサンソン、ジエチルチオキサンソン、ジメチルチオキサンソンなど
【０４４６】
その他
ベンジル、α−アシルオキシムエステル、アシルホスフィンオキサイド、グリオキシエステル、３−ケトクマリン、２−エチルアンスラキノン、カンファーキノン、アンスラキノンなど
また、アミン類、スルホン類、スルフィン類などの光開始助剤を添加してもよい。
【０４４７】
本発明の組成物には、これら例示の光ラジカル発生剤の１種または２種以上を配合することができる。
【０４４８】
ラジカル重合開始剤の使用量は、組成物中の含フッ素アクリレート（ａ３）と多官能アクリレート（ａ４）の合計１モルに対して、下限は０．００１モル、好ましくは０．０１モル、より好ましくは０．０３モル、特に好ましくは０．０５モルであり、上限は０．９モル、好ましくは０．５モル、より好ましくは０．１モル、特に好ましくは０．０８モルである。また、必要に応じて、ラジカル増感剤などを添加してもよい。
【０４４９】
本発明によれば、本発明の第１の発明の光機能性光学材料または本発明の第２の発明の組成物を重合して得られる光学材料をコア部に使用した光学素子、すなわち、光増幅素子および発光素子が提供できる。
【０４５０】
光増幅素子とはコア部とクラッド部を有する光導波路デバイスの一種で、基板上に形成された光導波路のコア部中を光信号が通過中に信号強度が増幅される素子のことを一般的にいう。この光増幅素子ではコア部を光増幅作用をもつ材料で形成する必要がある。
【０４５１】
本発明によれば、光増幅素子はそのコア部（光増幅作用を有する光導波路の部分）を本発明の第１の発明の光機能性光学材料または本発明の第２の発明の組成物を重合して得られる光学材料で構築したものである。
【０４５２】
これらの本発明の光学材料を光増幅素子のコア部として使用するには適切なクラッド材が必要となる。クラッド部用材料としてはコア部の材料よりも屈折率の低いものを使用する必要があるが、本発明の光学材料をコア部として使用する場合、クラッド部用材料は特に制限はなく、既存の有機材料が用いられる。もちろん、前記の希土類金属化合物（Ｂ）または（ｂ）を配合せずに含フッ素アクリレート系重合体（Ａ）のみ、または単量体（ａ３）と単量体（ａ４）の混合物のみを使用してもかまわない。
【０４５３】
本発明において発光素子とは、たとえばＥＬ素子、ポリマー発光ダイオード、発光ダイオード、光ファイバーレーザー、レーザー素子、光ファイバー、液晶バックライト、光検知器、波長変換フィルター等であり、大型ディスプレイ、照明、液晶、光ディスク、レーザープリンター、医療用レーザー、レーザー加工、印刷、コピー機器などに応用される。
【０４５４】
コア部とクラッド部とから構成される発光素子の場合、光増幅型素子と同様に、コア部に本発明の光機能性光学材料を使用し、クラッド部には既存の有機材料、たとえば前記のように含フッ素アクリレート系重合体（Ａ）のみ、または単量体（ａ３）と単量体（ａ４）の混合物のみをそのまま使用することができる。
【０４５５】
また、本発明における光増幅素子および発光素子は、他の光素子と集積化することでより多機能な光回路を構築することができる。他の光素子としては、光スイッチ、光フィルタ、光分岐素子など任意のものをあげることができる。特に、本発明における光増幅素子と、該光増幅素子のコア部の出力端に接続され該コア部と同じ材料で構成されたＮ分岐導波路（Ｎは２以上の整数）を含む光分岐素子とを同一基板に一体に具える光回路は、光損失の少ない分岐素子となり得るので好ましい。
【０４５６】
本発明における光増幅素子および発光素子は、本発明の第１の発明の光学材料を用いる場合は、該光学材料をコア部として使用する以外は、従来公知の製法で作製できる。
【０４５７】
また本発明の第２の発明である含フッ素アクリレート（ａ３）、多官能アクリレート（ａ４）および希土類金属化合物（ｂ）からなる組成物を用いて、成形することで、より精度良く、効率的に回路形成が可能となる。
【０４５８】
なかでも本発明の含フッ素アクリレート（ａ３）、多官能アクリレート（ａ４）および希土類金属化合物（ｂ）に光ラジカル発生剤を加えた組成物は、以下に述べるフォトリソグラフィー法で効率よく回路形成が可能となるため好ましい。
【０４５９】
本発明の第２の発明の組成物を用いる光導波路型素子の製造工程の一例を図１に示す。光導波路型素子は、フォトリソグラフィー技術を利用して製造される。
【０４６０】
たとえば、まず図１（ａ）に示すように、予め基板１上にクラッド部４を形成し、ついで本発明の組成物を塗布後重合してコア部を構成する本発明の光機能性光学材料の膜３を形成する。
【０４６１】
コア部を形成する膜は、まず前記（ａ３）、（ａ４）、（ｂ）および光ラジカル発生剤を含む均一な液状組成物を用いて、回転塗布、流延塗布等の塗布手段で塗布する方法、金型を用いる方法などによって形成される。前記の均一な液状組成物は、好ましくは、例えば孔径０．２μｍ程度のフィルターで濾過することにより調製される。
【０４６２】
前記液状組成物の好ましい粘度は、一般に１０〜１０，０００ｃｐ、特に好ましくは２０〜５，０００ｃｐであり、さらに好ましくは５０〜１，０００ｃｐである。
【０４６３】
ついで、図１（ｂ）に示すように、（ａ３）、（ａ４）、（ｂ）および光ラジカル発生剤を含む組成物を用いて形成された膜３に対して、所定パターン形状のマスク６を介して活性エネルギー線７を照射する。その後、必要に応じて予備焼成を行う。光照射すると膜３中の含フッ素アクリレート（ａ３）と多官能アクリレート（ａ４）が分子間で重合する。その結果、膜硬度が高くなり、機械的強度が向上したり、耐熱性が向上する。
【０４６４】
多官能アクリレート（ａ４）を含有させて光照射（光重合）することで、数多くの種類の溶剤に対して不溶となる。つまりフォトレジスト材料として機能する。
【０４６５】
ついで、膜３中の光照射されてない部分を適当な溶剤で溶解、除去することで、図１（ｃ）に示すように、所定パターン形状のコア部２を形成する。光導波路型素子は、以上のようにして形成されたコア部２のみを有する形態でそのまま使用することもできるが、コア部２の形成後、図１（ｄ）に示すように、さらにクラッド部５を形成することが好ましい。このクラッド部５は、その材料溶液を回転塗布、流延塗布、ロール塗布等により塗布することにより形成することが好ましく、特に回転塗布が好ましい。またクラッド部５の均一な液状組成物も、好ましくは、例えば孔径０．２μｍ程度のフィルターで濾過することにより調製される。
【０４６６】
本発明の含フッ素アクリレート（ａ３）、多官能アクリレート（ａ４）および希土類金属化合物（ｂ）からなる組成物は、上記のように直接露光法によるフォトリソグラフィー法により容易に、効率よく目的の回路パターンを形成でき、なおかつ耐熱性や機械特性の良好な光機能性を発現するコア部を形成できる点で好ましい。
【０４６７】
本発明の組成物は、光学用途に特に好適であるが、光学用途以外の用途、たとえば接着剤、塗料、各種成形材料、などを製造する材料としても有用である。
【実施例】
【０４６８】
つぎに本発明を実施例に基づいて説明するが、本発明はかかる実施例のみに限られるものではない。
【０４６９】
ここで、本発明で使用する各種の物性およびパラメータの測定法について、まとめて述べる。
【０４７０】
（１）ＮＭＲ
ＮＭＲ測定装置：ＢＲＵＫＥＲ社製
1Ｈ−ＮＭＲ測定条件：３００ＭＨｚ（テトラメチルシラン＝０ｐｐｍ）
19Ｆ−ＮＭＲ測定条件：２８２ＭＨｚ（トリクロロフルオロメタン＝０ｐｐｍ）
【０４７１】
（２）ＩＲ分析：Perkin Elmer社製フーリエ変換赤外分光光度計１７６０Ｘで室温にて測定する。
【０４７２】
（３）Ｔｇ−ＤＴＡ
示差走査熱量計（SEIKO 社製、RTG220）を用いて、３０℃から２００℃までの温度範囲を１０℃／分の条件で昇温−降温−昇温（２回目の昇温をセカンドランと呼ぶ）させて得られるセカンドランにおける吸熱曲線の中間点をＴｇ（℃）とした。
【０４７３】
（４）フッ素含有率
酸素フラスコ燃焼法により試料１０ｍｇを燃焼し、分解ガスを脱イオン水２０ｍｌに吸収させ、吸収液中のフッ素イオン濃度をフッ素選択電極法（フッ素イオンメータ。オリオン社製の９０１型）で測定することによって求める（質量％）。
【０４７４】
（５）Ｅｕ錯体含有サンプルの発光強度の測定
積分球をセットした蛍光分光光度計(ＨＩＴＡＣＨＩ社製 Ｆｌｕｏｒｅｓｃｅｎｃｅ  Ｓｐｅｃｔｒｏｐｈｏｔｏｍｅｔｅｒ  Ｆ−４０１０)を用い、各サンプルの発光スペクトルを測定し、特定波長のピーク面積を比較し相対発光強度を測定する。
【０４７５】
（６）Ｅｒ錯体含有サンプルの発光強度の測定
図２に示す光学系により測定する。図２において、１０は被測定サンプルであり、積分球１１内に配置されている。この積分球１１に波長可変レーザー発生装置１２で発生させたレーザー光（１４８０ｎｍ）を光ファイバー１３により積分球１１に導き、サンプルから発生する１５５０ｎｍの発光強度を光パワーメーター１４で測定する。
【０４７６】
使用した波長可変レーザー発生装置は、Agilent・Technology社製の８１４８０Ａであり、光パワーメーターはアンリツ(株)製のＭＬ９００１Ａ、ＭＡ９７１１Ａであり、積分球はＬａｂｓｐｈｅｒｅ社製のＩＳ−０４０−ＳＬである。
【０４７７】
合成例１（Ｅｕ（ＣＦ3ＣＯＣＨＣＯＣＦ3）3の調製）
１００ｍｌのガラス製フラスコに、酢酸ユーロピウム４水和物の２．０ｇ（５ｍｍｏｌ）、ヘキサフルオロアセチルアセトンの３．０ｇ（２０ｍｍｏｌ）および純水の５０ｍｌを投入し、２５℃で３日間攪拌した。
【０４７８】
ついで、析出した固形物をろ過により取り出し、固形物を水洗後、水−メタノール混合溶媒で再結晶したところ白色の結晶が得られた（収率６０％）。
【０４７９】
この結晶をＩＲ分析、1Ｈ−ＮＭＲおよび19Ｆ−ＮＭＲ分析し、目的の錯体、Ｅｕ（ＣＦ3ＣＯＣＨＣＯＣＦ3）3であることを確認した。
【０４８０】
また、得られた白色結晶はＴｇ−ＤＴＡ測定により、２水和物であることが推測された。
【０４８１】
合成例２（Ｅｕ（ＣＦ3ＣＯＣＨＣＯＣＦ3）3｛（Ｃ6Ｈ5）3Ｐ＝Ｏ｝2の調製）
１００ｍｌのガラス製フラスコに、合成例１で得たユーロピウム錯体：Ｅｕ（ＣＦ3ＣＯＣＨＣＯＣＦ3）3の２．３ｇ（３ｍｍｏｌ）、トリフェニルフォスフィンオキサイドの１．４ｇ（５ｍｍｏｌ）、およびメタノールの５０ｍｌを加え、１２時間還流（６５〜７０℃）した。
【０４８２】
ついで、反応後の混合溶液からメタノールをエバポレータにより留去、濃縮しヘキサンを加え白色固形物を析出させた。析出した固形物をろ過により取り出した後、トルエンで再結晶したところ白色の結晶が得られた（収率５０％）。
【０４８３】
この結晶をＩＲ分析、1Ｈ−ＮＭＲおよび19Ｆ−ＮＭＲ分析し、目的の錯体、Ｅｕ（ＣＦ3ＣＯＣＨＣＯＣＦ3）3｛（Ｃ6Ｈ5）3Ｐ＝Ｏ｝2であることを確認した。
【０４８４】
実施例１（光機能性光学材料の製造）
一方を封鎖した内径４ｍｍ、長さ２００ｍｍの円柱形の耐熱ガラスチューブに、式（ａ３−１）：
【０４８５】
【化１２３】
2005325318.tif 000125
【０４８６】
で示される含フッ素アクリレートの２．０ｇ、式（ａ４−１）：
【０４８７】
【化１２４】
2005325318.tif 000126
【０４８８】
で示される２官能含フッ素アクリレートの０．０４４ｇ、合成例２で得た希土類金属錯体：Ｅｕ（ＣＦ3ＣＯＣＨＣＯＣＦ3）3｛（Ｃ6Ｈ5）3Ｐ＝Ｏ｝2の０．０２０ｇ、およびラジカル重合開始剤としてアゾビスイソブチロニトリル（ＡＩＢＮ）の０．００２ｇを入れて混合したところ、透明な均一溶液となった。
【０４８９】
ついで、上記混合した組成物を入れた耐熱ガラスチューブを液体窒素に浸し冷却しながら、真空ポンプにて充分脱気した後、封管した。
【０４９０】
６０℃で１２時間加熱し、耐熱ガラスチューブを粉砕して含フッ素アクリレート系重合体（Ａ）とユーロピウム錯体（Ｂ）からなる円柱状の透明な固形物を得た。
【０４９１】
実施例２（光機能性光学材料の製造）
前記式（ａ３−１）で示される含フッ素アクリレートの２．０ｇ、前記式（ａ４−１）で示す２官能アクリレートの０．１７ｇ、合成例２で得たユーロピウム錯体：Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体（Ａ）とユーロピウム錯体（Ｂ）からなる固形物を得た。
【０４９２】
実施例３（光機能性光学材料の製造）
前記式（ａ３−１）で示される含フッ素アクリレートの２．０ｇ、式（ａ４−２）：
【０４９３】
【化１２５】
2005325318.tif 000127
【０４９４】
で示される４官能含フッ素アクリレートの０．０５６ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体（Ａ）とユーロピウム錯体（Ｂ）からなる固形物を得た。
【０４９５】
実施例４（光機能性光学材料の製造）
前記式（ａ３−１）で示される含フッ素アクリレートの２．０ｇ、式（ａ４−３）：
【０４９６】
【化１２６】
2005325318.tif 000128
【０４９７】
で示される２官能アクリレートの０．１６０ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体（Ａ）とユーロピウム錯体（Ｂ）からなる固形物を得た。
【０４９８】
実施例５（光機能性光学材料の製造）
前記式（ａ３−１）で示される含フッ素アクリレートの２．０ｇ、前記式（ａ４−３）で示される２官能アクリレートの１．３ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体（Ａ）とユーロピウム錯体（Ｂ）からなる固形物を得た。
【０４９９】
実施例６（光機能性光学材料の製造）
式（ａ３−２）：
ＣＨ2＝ＣＦＣＯＯＣＨ2（ＣＦ2ＣＦ2）2Ｈ          （ａ３−２）
で示される含フッ素アクリレート（８ＦＦＡ）の２．０ｇ、前記（ａ４−１）で示される２官能含フッ素アクリレートの０．０７８ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体（Ａ）とユーロピウム錯体（Ｂ）からなる固形物を得た。
【０５００】
実施例７（光機能性光学材料の製造）
メチルメタクリレート（ＭＭＡ）の０．１５ｇ、式（ａ３−３）：
ＣＨ2＝ＣＦＣＯＯＣＨ2ＣＦ3                      （ａ３−３）
で示される２，２，２−トリフルオロエチル−α−フルオロアクリレート（３ＦＦＡ）の１．０ｇ、前記（ａ４−２）で示される４官能含フッ素アクリレートの０．１１５ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体（Ａ）とユーロピウム錯体（Ｂ）からなる固形物を得た。
【０５０１】
実施例８（光機能性光学材料の製造）
メチルメタクリレートの０．３９ｇ、前記式（ａ３−３）で示される２，２，２−トリフルオロエチル−α−フルオロアクリレート（３ＦＦＡ）の１．０ｇ、前記（ａ４−２）で示される４官能含フッ素アクリレートの０．１５５ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体（Ａ）とユーロピウム錯体（Ｂ）からなる固形物を得た。
【０５０２】
比較例１
前記式（ａ３−１）で示される含フッ素アクリレートの２．０ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体とユーロピウム錯体からなる固形物を得た。
【０５０３】
比較例２
メチルメタクリレートの２．０ｇ、前記（ａ４−２）で示される４官能含フッ素アクリレートの０．３２ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体とユーロピウム錯体からなる固形物を得た。
【０５０４】
比較例３
イソプロピルメタクリレート（ＩＰＭＡ）の２．０ｇ、前記（ａ４−２）で示される４官能含フッ素アクリレートの０．０９８ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体とユーロピウム錯体からなる固形物を得た。
【０５０５】
比較例４
メチルメタクリレートの２．０ｇ、合成例２で得たユーロピウム錯体Ｅｕ（ＣＦ3ＣＯＣＨＣＯＣＦ3）3｛（Ｃ6Ｈ5）3Ｐ＝Ｏ｝2の０．０２０ｇ、およびＡＩＢＮの０．００２ｇを用いた以外は実施例１と同様にして重合反応を行い、含フッ素アクリレート系重合体とユーロピウム錯体からなる固形物を得た。
【０５０６】
試験例１
得られたユーロピウム錯体含有固形物について、つぎの物性を調べた。結果を表１に示す。
【０５０７】
含フッ素アクリレート系重合体（Ａ）中のフッ素含有率の測定
（１−１）含フッ素アクリレート系重合体（Ａ）の合成
実施例１〜８および比較例１〜４において、ユーロピウム錯体Ｅｕ（ＣＦ3ＣＯＣＨＣＯＣＦ3）3｛（Ｃ6Ｈ5）3Ｐ＝Ｏ｝2を加えなかった以外は、それぞれ同様にして重合反応を行い、対応する含フッ素アクリレート重合体を合成した。
【０５０８】
（１−２）フッ素含有率の測定
得られた各含フッ素アクリレート系重合体のそれぞれについて前述の酸素フラスコ燃焼法によりフッ素含有率（質量％）を測定した。
【０５０９】
（２）希土類金属錯体の含有率
実施例１〜８および比較例１〜４において、希土類金属錯体の使用量から光機能性光学材料全体に対する金属（イオン）量（質量％）を計算により算出した。
【０５１０】
（３）外観
実施例１〜８および比較例１〜４でそれぞれ得た含フッ素アクリレート重合体とユーロピウム錯体からなる円柱形の固形物のそれぞれについて、目視により透明性について、つぎの基準で評価した。
○：組成物中の希土類金属錯体の析出なく完全に透明なもの
×：希土類金属錯体の析出が観察され、濁りを生じているもの
【０５１１】
（４）相対発光強度
実施例１〜８および比較例１〜４でそれぞれ得た含フッ素アクリレート系重合体とユーロピウム錯体からなる円柱形の固形物を高さ方向に３ｃｍに切断し、両端面を光学研磨した。
【０５１２】
前記積分球を備えた蛍光分光光度計に上記サンプルをセットし、励起波長として一定量の４６５ｎｍ波長光を照射し、発光スペクトルを測定した。
【０５１３】
発光スペクトルにおいて６１５ｎｍ帯の発光ピークに着目し、比較例４の固形物サンプルの６１５ｎｍ帯の発光ピーク面積を１００としたときの、各サンプルの相対的な発光ピーク面積比を算出し、６１５ｎｍ波長での相対発光強度とした。
【０５１４】
【表１】
2005325318.tif 000129
【０５１５】
合成例３（Ｅｒ（ＣＦ3ＣＯＣＨＣＯＣＦ3）3の調製）
１００ｍｌのガラス製フラスコに、酢酸エルビウム４水和物の２．１ｇ（５ｍｍｏｌ）、ヘキサフルオロアセチルアセトンの３．０ｇ（２０ｍｍｏｌ）および純水の５０ｍｌを投入し、２５℃で３日間攪拌した。
【０５１６】
ついで、析出した固形物をろ過により取り出し、固形物を水洗後、水−メタノール混合溶媒で再結晶したところ淡桃色の結晶が得られた（収率５０％）。
【０５１７】
この結晶をＩＲ分析、1Ｈ−ＮＭＲおよび19Ｆ−ＮＭＲ分析し、目的の錯体、Ｅｒ（ＣＦ3ＣＯＣＨＣＯＣＦ3）3であることを確認した。
【０５１８】
また、得られた淡桃色結晶はＴｇ−ＤＴＡ測定により、２水和物であることが推測された。
【０５１９】
実施例９（光機能性光学材料の製造）
前記式（ａ３−１）で示される含フッ素アクリレートの２．０ｇ、前記式（ａ４−１）で示される２官能含フッ素アクリレートの０．０４４ｇ、合成例３で得た希土類金属錯体：Ｅｒ（ＣＦ3ＣＯＣＨＣＯＣＦ3）3の０．０２０ｇ、およびＡＩＢＮの０．００２ｇを用いた以外は実施例１と同様にして重合反応を行い、含フッ素アクリレート系重合体（Ａ）とエルビウム錯体（Ｂ）からなる固形物を得た。
【０５２０】
実施例１０（光機能性光学材料の製造）
前記式（ａ３−１）で示される含フッ素アクリレートの２．０ｇ、前記式（ａ４−２）で示される４官能含フッ素アクリレートの０．３２ｇ、合成例３で得たエルビウム錯体Ｅｒ（ＣＦ3ＣＯＣＨＣＯＣＦ3）3の０．０２０ｇ、およびＡＩＢＮの０．００２ｇを用いた以外は実施例１と同様にして重合反応を行い、含フッ素アクリレート系重合体（Ａ）とエルビウム錯体（Ｂ）からなる固形物を得た。
【０５２１】
比較例５
メチルメタクリレートの２．０ｇ、前記（ａ４−２）で示される４官能含フッ素アクリレートの０．３２ｇ、合成例３で得たユーロピウム錯体Ｅｒ（ＣＦ3ＣＯＣＨＣＯＣＦ3）3の０．０２０ｇ、およびＡＩＢＮの０．００２ｇを用いた以外は実施例１と同様にして重合反応を行い、含フッ素アクリレート系重合体とエルビウム錯体からなる固形物を得た。
【０５２２】
比較例６
メチルメタクリレートの２．０ｇ、合成例３で得たエルビウム錯体Ｅｒ（ＣＦ3ＣＯＣＨＣＯＣＦ3）3の０．０２０ｇ、およびＡＩＢＮの０．００２ｇを用いた以外は実施例１と同様にして重合反応を行い、含フッ素アクリレート系重合体とエルビウム錯体からなる固形物を得た。
【０５２３】
試験例２
得られたエルビウム錯体含有固形物について、試験例１と同様に、含フッ素アクリレート系重合体（Ａ）中のフッ素含有率、希土類金属錯体の含有率および外観を調べ、また、１５５０ｎｍ波長での相対発光強度をつぎの方法（５）で調べた。結果を表２に示す。
【０５２４】
（５）１５５０ｎｍ波長での相対発光強度
実施例９〜１０および比較例５〜６でそれぞれ得た含フッ素アクリレート系重合体とエルビウム錯体からなる円柱形の固形物を高さ方向に３ｃｍに切断し、両端面を光学研磨した。
【０５２５】
前記図２に示す積分球を備えた蛍光分光光度計に上記サンプルをセットし、励起波長として一定量の１４８０ｎｍ波長光を照射し、発光スペクトルの１５５０ｎｍの発光強度を測定した。
【０５２６】
発光スペクトルにおいて、比較例６の固形物サンプルの１５５０ｎｍの発光ピーク強度を１００としたときの、各サンプルの相対的な発光ピーク強度比を算出し、１５５０ｎｍでの相対発光強度とした。
【０５２７】
【表２】
2005325318.tif 000130
【図面の簡単な説明】
【０５２８】
【図１】本発明の組成物を用いて光増幅素子または発光素子を製造する工程図である。
【図２】本発明において、１５５０ｎｍの発光強度を測定するために使用した光学系の概略フローチャートである。
【符号の説明】
【０５２９】
１  基板
２  コア部
３  膜
４  クラッド部
５  クラッド部
６  マスク
７  活性エネルギー線
１０  被測定サンプル
１１  積分球
１２  波長可変レーザー発生装置
１３  光ファイバー
１４  光パワーメーター
【図１】
2005325318.tif 000139
【図２】
2005325318.tif 000140